(57)【要約】      （修正有）【課題】  優秀な静電特性を有する有機感光体を，ポリマーバインダーに対する必要性を減少させるポリマー電荷輸送組成物を提供する。【解決手段】  導電性支持体および導電性支持体上の光導電性要素を含む有機感光体であって，光導電性要素は（ａ）下記の化学式１を有するポリマー電荷輸送組成物は電荷輸送性とバインダーと両立できるので，相溶性，分離，結晶化が改良され，静電特性が優秀で湿式電子写真に用いても，液体キャリアによる抽出を減少する事ができた。（ｂ）電荷発生化合物を含む有機感光体である。2005242365.tif 000032【選択図】なし【特許請求の範囲】
【請求項１】
導電性支持体および前記導電性支持体上の光導電性要素を含む有機感光体であって：
前記光伝導性要素は，
（ａ）化学式１を有するポリマー電荷輸送組成物と；
（ｂ）電荷発生化合物と；
を含むことを特徴とする，有機感光体。
【化１】
2005242365.tif 000025
前記化学式１において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，
Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ２は，チラニル基，Ｈ，アルキル基，アルケニル基，または芳香族基を含み，
Ａｒは，芳香族基を含み，
Ｚは，連結基であり，
ｎは，平均値が２以上である１〜１００，０００の整数分布である。
【請求項２】
前記Ｘ１およびＸ２は，それぞれ独立して，結合または−（ＣＨ２）ｍ基を含み，
前記化学式１において，ｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項１に記載の有機感光体。
【請求項３】
前記Ｚは，−（ＣＨ２）ｋ−基を含み，前記化学式１において，ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌにより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項１に記載の有機感光体。
【請求項４】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項１に記載の有機感光体。
【請求項５】
前記Ｘ２およびＹ２は，それぞれ独立して結合であり，さらにＴ２は，Ｈであることを特徴とする，請求項１に記載の有機感光体。
【請求項６】
前記Ａｒは，カルバゾール基，ジュロリジン基，（Ｎ，Ｎ−二置換された）アリールアミン基，フェナジン基，フェノチアジン基，フェノキサジン基，フェノキサチン基，ジベンズ（１，４）ダイオキシン基，またはチアントレン基を含み，Ｘ１は，メチレン基を含み，Ｙ１は−ＣＲ１＝Ｎ−ＮＲ２−基であり，前記化学式１においてＲ１およびＲ２は，それぞれ独立して，Ｈ，アルキル基，アルケニル基，ヘテロ環基，芳香族基，または環基の部分であり，さらに，Ｚは，Ｏ，Ｓ，ＮＲ５基，またはＣＯ２基であり，前記化学式１においてＲ５は，Ｈ，アルキル基，アルケニル基，または芳香族基であることを特徴とする，請求項５に記載の有機感光体。
【請求項７】
前記Ａｒは，カルバゾール基，ジュロリジン基，または（Ｎ，Ｎ−二置換された）アリールアミン基を含み，Ｙ１は，−ＣＲ３＝Ｎ−Ｎ＝ＣＲ４−基であり，前記化学式１においてＲ３およびＲ４は，それぞれ独立して，Ｈ，アルキル基，アルケニル基，ヘテロ環基，芳香族基，または環基の部分を含み，Ｘ１は−（ＣＨ２）３−基であり，ここで，２つのメチレン基は，それぞれＯ，および芳香族基により置換され，さらに，Ｚは，Ｏ，Ｓ，ＮＲ５基，またはＣＯ２基であり，前記化学式１においてＲ５は，Ｈ，アルキル基，アルケニル基，または芳香族基であることを特徴とする，請求項５に記載の有機感光体。
【請求項８】
前記Ｘ２およびＹ１は，それぞれ独立して結合であり，Ｙ２は，−ＣＲ１＝Ｎ−ＮＲ２−基であり，ここで，Ｒ１およびＲ２は，それぞれ独立して，Ｈ，アルキル基，アルケニル基，ヘテロ環基，芳香族基，または環基の部分を含み，Ｔ２は芳香族基であり，Ｘ１は−Ｏ−ＣＨ２−基であり，Ａｒは，（Ｎ，Ｎ−二置換された）アリールアミン基，カルバゾール基，またはジュロリジン基であり，さらにＺは，Ｏ，Ｓ，ＮＲ５基，またはＣＯ２基であり，前記化学式１において，Ｒ５は，Ｈ，アルキル基，アルケニル基，または芳香族基であることを特徴とする，請求項１に記載の有機感光体。
【請求項９】
前記Ｘ２，Ｙ１，およびＹ２は，それぞれ独立して結合であり，Ｔ２は，Ｈであり，Ａｒは，ビス［（Ｎ，Ｎ−二置換された）アミノ］芳香族基であり，Ｘ１は，−Ｏ−ＣＨ２−基であり，さらに，Ｚは，Ｏ，Ｓ，ＮＲ５基，またはＣＯ２基であり，前記化学式１においてＲ５は，Ｈ，アルキル基，アルケニル基，または芳香族基であることを特徴とする，請求項１に記載の有機感光体。
【請求項１０】
前記Ｙ１およびＹ２は，それぞれ独立して結合であり，Ｔ２は，チラニル基であり，Ｘ１およびＸ２は，それぞれ独立して−ＣＨ２−基であり，Ａｒは，ビカルバゾール基を含み，さらにＺは，Ｏ，Ｓ，ＮＲ５基，またはＣＯ２基であり，前記化学式１においてＲ５は，Ｈ，アルキル基，アルケニル基，または芳香族基であることを特徴とする，請求項１に記載の有機感光体。
【請求項１１】
前記光導電性要素は，第２電荷輸送物質をさらに含むことを特徴とする，請求項１に記載の有機感光体。
【請求項１２】
前記第２電荷輸送物質は，電子輸送化合物を含むことを特徴とする，請求項１１に記載の有機感光体。
【請求項１３】
前記光導電性要素は，ポリマーバインダーをさらに含むことを特徴とする，請求項１に記載の有機感光体。
【請求項１４】
（ａ）光画像形成成分と；
（ｂ）前記光画像形成成分から受光できるように配向され，導電性支持体および前記導電性支持体上の光導電性要素を含む有機感光体と；
を含み，前記光伝導性要素は：
（ｉ）化学式１を有するポリマー電荷輸送組成物と；
（ｉｉ）電荷発生化合物と；
を含む有機感光体を含むことを特徴とする，電子写真画像の形成装置。
【化２】
2005242365.tif 000026
前記化学式１において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，
Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ２は，チラニル基，Ｈ，アルキル基，アルケニル基，または芳香族基を含み，
Ａｒは，芳香族基を含み，
Ｚは，連結基であり，
ｎは，平均値が２以上である１〜１００，０００の整数分布である。
【請求項１５】
前記Ｘ１およびＸ２は，それぞれ独立して，結合または−（ＣＨ２）ｍ−基を含み，前記化学式１においてｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項１４に記載の電子写真画像の形成装置。
【請求項１６】
前記Ｚは，−（ＣＨ２）ｋ−基を含み，前記化学式１において，ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌにより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項１４に記載の電子写真画像の形成装置。
【請求項１７】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項１４に記載の電子写真画像の形成装置。
【請求項１８】
前記光導電性要素は，第２電荷輸送物質をさらに含むことを特徴とする，請求項１４に記載の電子写真画像の形成装置。
【請求項１９】
トナー分配器をさらに含むことを特徴とする，請求項１４に記載の電子写真画像の形成装置。
【請求項２０】
（ａ）導電性支持体および前記導電性支持体上の光導電性要素を含む有機感光体の：
前記光伝導性要素は，
（ｉ）化学式１を有するポリマー電荷輸送組成物と；
（ｉｉ）電荷発生化合物とを含む有機感光体の表面に電気的電荷を印加する段階と；
【化３】
2005242365.tif 000027
前記化学式１において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，
Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ２は，チラニル基，Ｈ，アルキル基，アルケニル基，または芳香族基を含み，
Ａｒは，芳香族基を含み，
Ｚは，連結基であり，
ｎは，平均値が２以上である１〜１００，０００の整数分布であり，
（ｂ）選択された領域で電荷を消散させ，前記表面上に帯電−非帯電領域のパターンを形成するために，前記有機感光体の表面を画像に沿って露光させる段階と；
（ｃ）トーン画像を形成するために，前記表面をトナーと接触させる段階と；
（ｄ）前記トーン画像を支持体に転写する段階と；
を含むことを特徴とする，電子写真画像の形成方法。
【請求項２１】
前記Ｘ１およびＸ２は，それぞれ独立して，結合または−（ＣＨ２）ｍ−基を含み，前記化学式１においてｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項２０に記載の電子写真画像の形成方法。
【請求項２２】
前記Ｚは，−（ＣＨ２）ｋ−基を含み，前記化学式１において，ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項２０に記載の電子写真画像の形成方法。
【請求項２３】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項２０に記載の電子写真画像の形成方法。
【請求項２４】
前記光導電性要素は，第２電荷輸送物質をさらに含むことを特徴とする，請求項２０に記載の電子写真画像の形成方法。
【請求項２５】
光導電性要素は，ポリマーバインダーをさらに含むことを特徴とする，請求項２０に記載の電子写真画像の形成方法。
【請求項２６】
化学式１を有することを特徴とする，ポリマー電荷輸送組成物。
【化４】
2005242365.tif 000028
前記化学式１において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，
Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ２は，チラニル基，Ｈ，アルキル基，アルケニル基，または芳香族基を含み，
Ａｒは，芳香族基を含み，
Ｚは，連結基であり，
ｎは，平均値が２以上である１〜１００，０００の整数分布である。
【請求項２７】
前記Ｘ１およびＸ２は，それぞれ独立して，結合または−（ＣＨ２）ｍ−基を含み，前記化学式１においてｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項２６に記載のポリマー電荷輸送組成物。
【請求項２８】
前記Ｚは，−（ＣＨ２）ｋ−基を含み，前記化学式１において，ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｉにより選択的に置換され，ここで，Ｒｇ，Ｒｈ，Ｒｉ，Ｒｊ，Ｒｋ，およびＲｉは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項２６に記載のポリマー電荷輸送組成物。
【請求項２９】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項２６に記載のポリマー電荷輸送組成物。
【請求項３０】
化学式２を有することを特徴とする，電荷輸送物質。
【化５】
2005242365.tif 000029
前記化学式２において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，前記Ｒ１，Ｒ２，Ｒ３およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ１は，チラニル基を含み，
Ｔ２は，チラニル基，Ｈ，アルキル基，アルケニル基，または芳香族基を含み，
Ａｒは，芳香族基を含み，
Ｚ’は，適した反応条件下で，チラニル基と共有的に結合できる反応性官能基を含む。
【請求項３１】
前記Ｘ１およびＸ２は，それぞれ独立して，結合または化学式−（ＣＨ２）ｍ−基を含み，前記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項３０に記載の電荷輸送物質。
【請求項３２】
前記Ｚ’は，ヒドロキシル基，チオール基，アミノ基，およびカルボキシル基からなる群から選択されることを特徴とする，請求項３０に記載の電荷輸送物質。
【請求項３３】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項３０に記載の電荷輸送物質。
【請求項３４】
化学式２を有する電荷輸送物質を重合する段階を含むことを特徴とする，ポリマー電荷輸送組成物の製造方法。
【化６】
2005242365.tif 000030
前記化学式２において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，前記Ｒ１，Ｒ２，Ｒ３およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ１は，チラニル基を含み，
Ｔ２は，チラニル基，Ｈ，アルキル基，アルケニル基，または芳香族基を含み，
Ａｒは，芳香族基を含み，
Ｚ’は，適した反応条件下で，チラニル基と共有的に結合できる反応性官能基を含む。
【請求項３５】
前記Ｘ１およびＸ２は，それぞれ独立して，結合または化学式−（ＣＨ２）ｍ−基を含み，前記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項３４に記載のポリマー電荷輸送組成物の製造方法。
【請求項３６】
前記Ｚ’は，ヒドロキシル基，チオール基，アミノ基，およびカルボキシル基からなる群から選択されることを特徴とする，請求項３４に記載のポリマー電荷輸送組成物の製造方法。
【請求項３７】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項３４に記載のポリマー電荷輸送組成物の製造方法。
【請求項３８】
前記重合段階は，ｐＨ，温度，濃度，またはそれらの組合せを調節することで開始されることを特徴とする，請求項３４に記載のポリマー電荷輸送組成物の製造方法。
【請求項３９】
酸無水物および化学式２を有する電荷輸送物質を共重合する段階を含むことを特徴とする，ポリマー電荷輸送組成物の製造方法。
【化７】
2005242365.tif 000031
前記化学式２において，
Ｙ１およびＹ２は，それぞれ独立して，結合，−ＣＲ１＝Ｎ−ＮＲ２−基，または−ＣＲ３＝Ｎ−Ｎ＝ＣＲ４−基であり，前記Ｒ１，Ｒ２，Ｒ３およびＲ４は，それぞれ独立して，Ｈ，アルキル基，アルケニル基，ヘテロ環基，芳香族基，または環基の部分を含み，
Ｘ１およびＸ２は，それぞれ独立して連結基であり，
Ｔ１は，チラニル基を含み，
Ｔ２は，チラニル基，Ｈ，アルキル基，アルケニル基，または芳香族基を含み，
Ａｒは，芳香族基を含み，
Ｚ’は，適した反応条件下で，チラニル基と共有的に結合できる反応性官能基を含む。
【請求項４０】
Ｘ１およびＸ２は，それぞれ独立して，結合または化学式−（ＣＨ２）ｍ−基を含み，前記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であることを特徴とする，請求項３９に記載のポリマー電荷輸送組成物の製造方法。
【請求項４１】
前記Ｚ’は，ヒドロキシル基，チオール基，アミノ基，およびカルボキシル基からなる群から選択されることを特徴とする，請求項３９に記載のポリマー電荷輸送組成物の製造方法。
【請求項４２】
前記Ａｒは，カルバゾール基，ジュロリジン基，（Ｎ，Ｎ−二置換された）アリールアミン基，ビス［（Ｎ，Ｎ−二置換された）アミノ］芳香族基，ビカルバゾール基，フェナジン基，フェノチアジン基，フェノキサジン基，フェノキサチン基，ジベンズ（１，４）ダイオキシン基，およびチアントレン基からなる群から選択されることを特徴とする，請求項３９に記載のポリマー電荷輸送組成物の製造方法。
【発明の詳細な説明】
【技術分野】
【０００１】
本発明は，電子写真法に適用可能な有機感光体に係り，さらに詳細には，それぞれ独立して芳香族基を含む反復単位を有するポリマーを含む，ポリマー電荷輸送化合物を有する有機感光体，電子写真画像の形成装置，電子写真画像の形成方法，ポリマー電荷輸送組成物，電荷輸送物質，ポリマー電荷輸送組成物の製造方法に関する。
【背景技術】
【０００２】
電子写真法において，導電性支持体上に電気絶縁性光導電性要素を有する，プレート，ディスク，シート，ベルト，ドラムなどの形態である有機感光体は，まず光導電層の表面を均一に静電気的に帯電させ，次いで，帯電された表面を光パターンに露光させることで，画像が形成される。光露出は，光が表面に衝突する照射された領域内の電荷を選択的に消散させることで，帯電−非帯電領域のパターン，いわゆる潜像を形成する。次いで，湿式または乾式トナーが，潜像の隣接部位に提供され，トナー滴または粒子が，帯電領域または非帯電領域のうち，何れか一つの隣接部位に積層されて，光導電層の表面にトーン画像を形成する。結果物であるトーン画像は，紙のような適当な最終または中間受容表面へ転写されるか，または光導電層が，画像に対する最終受容体として機能しうる。画像形成工程は，例えば完全なカラー最終画像を形成するために区別される色を有するイメージが重複するように，区別される色成分または効果陰影画像を重畳させることで，単一画像を完成させ，且つ／または付加的な画像を再現するために数回反復されうる。
【０００３】
単一層および多重層の光導電性要素のどちらも使用されてきた。単一層である場合には，ポリマー電荷輸送組成物および電荷発生物質は，ポリマーバインダーと結合されて，導電性支持体上に積層される。多重層である場合，電荷輸送物質および電荷発生物質は，別途の層からなる要素に存在し，それらは，それぞれ選択的にポリマーバインダーと結合されて，導電性支持体上に積層される。二層光導電性要素としては，２つの配列が可能である。一つの二層配列では，（“二重層”配列），電荷発生層が導電性支持体上に積層され，電荷輸送層が電荷発生層上に積層される。他の二層配列では，（“逆二重層”配列），電荷輸送層と電荷発生層との順序が逆転される。
【０００４】
単一層および多重層光導電性要素の両方で，電荷発生物質の目的は，露光によって電荷キャリア（すなわち，正孔および／または電子）を発生させることである。電荷輸送物質の目的は，そのような電荷キャリアのうち，少なくとも一つの類型を受容して，光導電性要素で表面電荷の放電を容易にするために，電荷輸送層を通じてそれらを輸送することである。電荷輸送物質は，電荷輸送化合物，電子輸送化合物，または両者の組合せであり得る。電荷輸送化合物が使用される場合には，電荷輸送化合物は，正孔キャリアを受容して，電荷輸送化合物を含む層を通じてそれらを輸送する。電子輸送化合物が使用される場合，電子輸送化合物は，電子キャリアを受容し，電子輸送化合物を含む層を通過してそれらを輸送する。
【０００５】
電荷輸送物質は，単量体性分子（例えば，Ｎ−エチル−カルバゾール−３−アルデヒド−Ｎ−メチル−Ｎ−フェニル−ヒドラゾン），二量体性分子（例えば，特許文献１および特許文献２に開示されている），またはポリマー組成物（例えば，ポリ（ビニールカルバゾール））を含みうる。
【０００６】
有機感光体は，乾式および湿式電子写真法に使用されうる。乾式および湿式電子写真法には相違点が多い。明確な相違点として，乾式トナーは，乾式電子写真法に使用される一方，湿式トナーは，湿式電子写真法に使用される。湿式電子写真法の潜在的な長所は，一般的に，湿式トナー粒子が乾式トナー粒子より著しく小さくなりうるため，改善された解像度を提供でき，したがって，乾式電子写真法よりさらにシャープな画像を提供できるという点である。そのような小さい粒子の結果として，湿式トナーは，トナー乾式トナーよりさらに高い光学密度を有する画像を提供できる。
【０００７】
乾式および湿式電子写真法の両方で，有機感光体に対して使用される電荷輸送物質は，光導電性要素において，ポリマーバインダーと両立できることが要求される。特定の電荷輸送物質についての適したポリマーバインダーの選択は，光導電要素の形成に好ましくない制限事項を引き起こす。もし，電荷輸送物質がポリマーバインダーと相溶されえなければ，電荷輸送物質は，ポリマーバインダーマトリックス内で像分離または結晶化され，または電荷輸送物質を含有する層の表面上に拡散されうる。そのような相溶が可能でなければ，有機感光体は電荷輸送を止める。
【０００８】
また，湿式電子写真法は，付加的な問題に直面する。特に，湿式電子写真法用の有機感光体が，よく湿式トナーの液体キャリアと接触するということである。結果的に，光導電性要素内の電荷輸送物質は，液体キャリアによる抽出によって除去されうる。長時間の作業後に，抽出によって除去された電荷輸送物質は相当の量であり，そのような除去は，有機感光体の性能に有害であり得る。
【０００９】
【特許文献１】米国特許第６，１４０，００４号明細書
【特許文献２】米国特許第６，６７０，０８５号明細書
【発明の開示】
【発明が解決しようとする課題】
【００１０】
本発明の目的は，高いＶａｃｃおよび低いＶｄｉｓといった優秀な静電特性を有する有機感光体を提供するところにある。また，本発明は，液体キャリアによる減少した抽出（ｅｘｔｒａｃｔｉｏｎ）を示し，ポリマーバインダーに対する必要性を減少させるポリマー電荷輸送組成物を提供するところにある。
【課題を解決するための手段】
【００１１】
上記課題を解決するために，本発明の第１態様によれば，導電性支持体および上記導電性支持体上の光導電性要素を含む有機感光体であって，上記導電性要素は，（ａ）化学式１を有するポリマー電荷輸送組成物と，（ｂ）電荷発生化合物とを含む有機感光体が提供される。
【化１】
2005242365.tif 000002
【００１２】
上記化学式１において，Ｙ１およびＹ２は，それぞれ独立して，結合（ｂｏｎｄ），−ＣＲ１＝Ｎ−ＮＲ２−基，または−ＣＲ３＝Ｎ−Ｎ＝ＣＲ４−基であり，Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，Ｘ１およびＸ２は，それぞれ独立して，結合または−（ＣＨ２）ｍ−基のような連結基であり，上記ｍは，１〜３０の整数であり，さらに一つ以上のメチレン基は，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ２は，チラニル基，Ｈ，アルキル基，アルケニル基，または芳香族基を含み，Ａｒは，芳香族基を含み，Ｚは，−（ＣＨ２）ｋ基のような連結基であり，上記ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌにより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，ｎは，平均値が２以上である１〜１００，０００の整数分布である。
【００１３】
上記有機感光体は，例えば，プレート，軟性ベルト，軟性ディスク，シート，剛性ドラム，または剛性または柔軟性ドラムの周りに形成されるシートの形態として提供されうる。有機感光体は，（ａ）ポリマー電荷輸送組成物，電荷発生化合物，第２電荷輸送物質，およびポリマーバインダーを含む光導電性要素，および（ｂ）導電性支持体を含むことができる。
【００１４】
第２態様として，本発明では，（ａ）光画像形成成分と，（ｂ）上記光画像形成成分から受光できるように配向された上記有機感光体とを含む電子写真画像の形成装置を提供する。上記装置は，好ましくは，湿式トナー分配器のようなトナー分配器をさらに含みうる。また，上記新規電荷輸送化合物を含む有機感光体を利用した電子写真画像の形成方法が開示されている。
【００１５】
第３態様として，本発明では，（ａ）上記有機感光体の表面に，電気的な電荷を印加する段階と，（ｂ）選択された領域で電荷を消散させることで，上記表面上に少なくとも相対的に帯電−非帯電領域のパターンを形成するために，上記有機感光体の表面を画像に沿って露光させる段階と，（ｃ）トーン画像を形成するために，上記表面を，有機液体中の着色剤粒子の分散物を含む湿式トナーのような，トナーと接触させる段階と，（ｄ）上記トーン画像を支持体に転写する段階と，を含む電子写真画像の形成方法が提供される。
【００１６】
第４態様として，本発明では，上記化学式１（Ｉ）を有する，好ましいポリマー電荷輸送組成物が提供される。
【００１７】
第５態様として，本発明では，化学式２（ＩＩ）を有する電荷輸送物質が提供される。
【化２】
2005242365.tif 000003
【００１８】
上記化学式２において，Ｙ１およびＹ２は，それぞれ独立して，結合，−ＣＲ１＝Ｎ−ＮＲ２−基，または−ＣＲ３＝Ｎ−Ｎ＝ＣＲ４−基であり，上記Ｒ１，Ｒ２，Ｒ３およびＲ４は，それぞれ独立して，Ｈ，アルキル基，アルケニル基，ヘテロ環基，芳香族基，または環基の部分であり，Ｘ１およびＸ２は，それぞれ独立して化学式−（ＣＨ２）ｍ−基の連結基であり，上記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ１は，チラニル基を含み，Ｔ２は，チラニル基，Ｈ，アルキル基，アルケニル基，または芳香族基を含み，Ａｒは，芳香族基を含み，さらにＺ’は，チラニル基と共有的に結合できる反応性官能基を含む。
【００１９】
反応性官能基は，ヒドロキシル基，カルボキシル基，アミノ基，およびチオール基からなる群から選択されるとしても良い。
【００２０】
第６態様として，本発明では，化学式２（ＩＩ）を有する電荷輸送物質を重合させることで，ポリマー電荷輸送組成物を製造する方法が提供される。重合反応は，例えば，適切にｐＨ，温度，または他の適した条件の変化を調節して開示されうる。
【００２１】
第７態様として，本発明は，上記化学式２（ＩＩ）を有する電荷輸送物質および酸無水物を共重合させることで，ポリマー電荷輸送組成物を製造する方法を提供する。共重合反応は，例えば，ｐＨ，温度，二単量体の割合，または他の適した条件の変化を適切に調節して開始されうる。
【００２２】
そのような有機感光体は，高品質の画像を形成するために，湿式および乾式トナーのようなトナーと共に効果的に使用されうる。画像形成システムの高画質は，繰り返されたサイクルリング以後にも保持されうる。
【００２３】
本発明の他の特徴および長所は，下記特定の実施形態の記載および特許請求の範囲から明らかである。
【発明の効果】
【００２４】
以上説明したように本発明によれば，帯電電位（Ｖａｃｃ）を最大化，かつ，露光電位（Ｖｄｉｓ）を最小化して，高品質の画像を生成できる。さらに，本発明では，トナーに使用される液体キャリアにより電荷輸送物質が溶出されることを減少させ，ポリマーバインダーの組成を減らしうるポリマー電荷輸送組成物が提供される。
【発明を実施するための最良の形態】
【００２５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２６】
本実施形態に係る有機感光体は，導電性支持体および電荷発生化合物，および少なくとも一つ以上の芳香族基を含む反復単位を有するポリマー電荷輸送組成物を含む光導電性要素を有する。そのようなポリマー電荷輸送組成物は，電子写真用の有機感光体内での利用において好ましい特性を有しうる。特に，本実施形態のポリマー電荷輸送組成物は，高い電荷キャリア移動性および多様なバインダー物質との相溶性を有し，単一層および多重層の光導電性要素の両方に統合され，優秀な電子写真特性を保有しうる。
【００２７】
本実施形態に係る有機感光体は，一般的に高い光感度，低い残留電位，およびサイクルテスティング，結晶化，および有機感光体ベンディングおよびストレッチングに対して高い安定性を有する。本実施形態の有機感光体は，特に電子写真法に基づいた光複写機，スキャナーおよび他の電子装置だけでなく，レーザープリンタ等において特に有効である。そのようなポリマー電荷輸送組成物の利用は，レーザープリンタに使用される場合において，下記に詳述されるが，電子写真法によって作動される他の装置への応用も，下記の記載から一般化されうる。
【００２８】
特に，数回のサイクル以後にも，高品質の画像を形成するには，電荷輸送物質がポリマーバインダーと均一な溶液を形成し，上記物質のサイクルリングの間に有機感光体物質を通じて，ほぼ均一に分布された状態で残っていることが好ましい。付加的に，電荷輸送物質が受容できる電荷量（受容電圧または“Ｖａｃｃ”として知られたパラメータで表示される）を増加させ，放電時に，そのような電荷の残留（放電電圧または“Ｖｄｉｓ”として知られたパラメータで表示される）を減少させることが好ましい。
【００２９】
電荷輸送物質は，電荷輸送化合物または電子輸送化合物に分類されうる。電子写真法に利用できる当業界に公知された多くの電荷輸送化合物および電子輸送化合物が存在する。電荷輸送化合物の非制限的な例は，例えば，ピラゾリン誘導体類，フルオレン誘導体類，ｄオキサジアゾール誘導体類，スチルベン誘導体類，エナミン誘導体類，エナミンスチルベン誘導体類，ヒドラゾン誘導体類，カルバゾールヒドラゾン誘導体類，トリアリールアミン類，ポリビニルカルバゾール，ポリビニルピレン，ポリアセナフチレン，または少なくとも二つのヒドラゾン基と，トリフェニルアミンのようなｐ−（Ｎ，Ｎ−二置換された）アリールアミンおよびカルバゾール，ジュロリジン，フェノチアジン，フェナジン，フェノキサジン，フェノキサチン，チアゾール，オキサゾール，イソオキサゾール，ジベンズ（１，４）ダイオキシン，チアントレン，イミダゾール，ベンズチアゾール，ベンズトリアゾール，ベンズオキサゾール，ベンズイミダゾール，キノリン，イソキノリン，キノキサリン，インドール，インダゾール，ピロール，プリン，ピリジン，ピリダジン，ピリミジン，ピラジン，トリアゾール，オキサジアゾール，テトラゾール，チアジアゾール，ベンズイソオキサゾール，ベンズイソチアゾール，ジベンズフラン，ジベンズチオフェン，チオフェン，チアナフテン，キナゾリンまたはシノリンのようなヘテロサイクル類からなる群から選択された少なくとも二つの基を含む多重ヒドラゾン化合物を含む。
【００３０】
一般的に，電子輸送化合物は，ポリマーとの複合物において適した電子移動性を提供するポテンシャル電子トラップと深い関係のある電子親和性を有する。一部の実施形態で，電子輸送化合物は，Ｏ２より小さい還元ポテンシャルを有する。電荷輸送化合物は，酸化されやすく且つ還元され難いことが一般的であるのに対し，電子輸送組成物は，還元されやすく且つ酸化され難い。一部の実施形態で，電子輸送化合物は，少なくとも約１×１０−１３ｃｍ２／Ｖｓ，さらなる実施形態で，少なくとも約１×１０−１０ｃｍ２／Ｖｓ，さらなる実施形態で，少なくとも約１×１０−８ｃｍ２／Ｖｓ，他の実施形態で，少なくとも約１×１０−６ｃｍ２／Ｖｓの室温，ゼロ磁場電子流動性（ｚｅｒｏ
ｆｉｅｌｄ ｅｌｅｃｔｒｏｎ ｍｏｂｉｌｉｔｙ）を有する。当業者ならば，上記範囲内で，電子移動性の他の範囲が考慮され，これも，本実施形態の範囲内であるという点を認識するであろう。
【００３１】
電子輸送化合物の非限定的な例は，例えば，ブロモアニリン，テトラシアノエチレン，テトラシアノキノジメタン，２，４，７−トリ二トロ−９−フルオレノン，２，４，５，７−テトラニトロ−９−フルオレノン，２，４，５，７−テトラニトロキサントン，２，４，８−トリ二トロチオキサントン，２，６，８−トリ二トロ−インデノ４Ｈ−インデノ［１，２−ｂ］チオフェン−４−オン，および１，３，７−トリ二トロジベンズチオフェン−５，５−ジオキサイド，（２，３−ジフェニル−１−インデニリデン）マロノニトリル，４Ｈ−チオピラン−１，１−ジオキサイドおよび４−ジシアノメチレン−２，６−ジフェニル−４Ｈ−チオピラン−１，１−ジオキサイド，４−ジシアノメチレン−２，６−ジ−ｍ−トリル−４Ｈ−チオピラン−１，１−ジオキサイドのようなその誘導体および４Ｈ−１，１−ジオキソ−２−（ｐ−イソプロピルフェニル）−６−フェニル−４−（ジシアノメチリデン）チオピランおよび４Ｈ−１，１−ジオキソ−２−（ｐ−イソプロピルフェニル）−６−（２−チエニル）−４−（ジシアノメチリデン）チオピランのような非対称的に置換された２，６−ジアリール−４Ｈ−チオピラン−１，１−ジオキサイド，ホスファ−２，５−シクロヘキサジエンの誘導体，（４−ｎ−ブトキシカルボニル−９−フルオレニリデン）マロノニトリル，（４−フェンエトキシカルボニル−９−フルオレニリデン）マロノニトリル，（４−カルビトキシ−９−フルオレニリデン）マロノニトリルおよびジエチル（４−ｎ−ブトキシカルボニル−２，７−ジ二トロ−９−フルオレニリデン）−マロネートのような（アルコキシカルボニル−９−フルオレニリデン）マロノニトリル誘導体，１１，１１，１２，１２−テトラシアノ−２−アルキルアントラキノジメタンおよび１１，１１−ジシアノ−１２，１２−ビス（エトキシカルボニル）アントラキノジメタンのようなアントラキノジメタン誘導体，１−クロロ−１０−［ビス（エトキシカルボニル）メチレン］アントロン，１，８−ジクロロ−１０−［ビス（エトキシカルボニル）メチレン］アントロン，１，８−ジヒドロキシ−１０−［ビス（エトキシカルボニル）メチレン］アントロンおよび１−シアノ−１０−［ビス（エトキシカルボニル）メチレン］アントロンのようなアントロン誘導体，７−ニトロ−２−アザ−９−フルオレニリデン−マロノニトリル，ジフェノキノン誘導体，ベンズキノン誘導体，ナフトキノン誘導体，キニーネ誘導体，テトラシアノエチレンシアノエチレン，２，４，８−トリ二トロチオキサントン，ジ二トロベンゼン誘導体，ジ二トロアントラセン誘導体，ジ二トロアクリジン誘導体，ニトロアントラキノン誘導体，ジ二トロアントラキノン誘導体，コハク酸無水物，マレイン酸無水物，ジブロモマレイン酸無水物，ピレン誘導体，カルバゾール誘導体，ヒドラゾン誘導体，Ｎ，Ｎ−ジアルキルアニリン誘導体，ジフェニルアミン誘導体，トリフェニルアミン誘導体，トリフェニルメタン誘導体，テトラシアノキノンジメタン，２，４，５，７−テトラニトロ−９−フルオレノン，２，４，７−トリ二トロ−９−ジシアノメチレンフルオレノン，２，４，５，７−テトラニトロキサントン誘導体，および２，４，８−トリ二トロチオキサントン誘導体を含む。一部の関心対象となる実施形態で，上記電子輸送化合物は，（４−ｎ−ブトキシカルボニル−９−フルオレニリデン）マロノニトリルのような（アルコキシカルボニル−９−フルオレニリデン）マロノニトリル誘導体類を含む。
【００３２】
たとえ，多くの電荷輸送物質を利用できるとしても，特定の電子写真の適用に対する多様な要求事項を満足させるために，他の電荷輸送物質が必要とされる。
【００３３】
電子写真の応用において，有機感光体内の電荷発生化合物は，光を吸収して電子−正孔対を形成する。そのような電子−正孔対は，大きい電場の下で適当な期間をかけて輸送され，電場を発生させる表面電荷を局所的に放電する。特定領域での上記電場の放電は，表面帯電パターンを引き起こし，それは，光によって描かれたパターンと本質的に一致する。次いで，その帯電パターンは，トナー沈積のガイドに使用されうる。本実施形態の電荷輸送物質は，電荷，特に電荷発生化合物によって形成された電子−正孔対からの，正孔および／または電子の輸送において効率的であり得る。一部の実施形態で，特定電子輸送化合物または電荷輸送化合物が，さらに本実施形態のポリマー電荷輸送物質と共に使用されうる。
【００３４】
電荷発生化合物および電荷輸送物質を含む物質の層は，有機感光体内に存在する。有機感光体を使用して２次元的な画像を印刷するために，上記有機感光体は，少なくとも画像の一部を形成するための２次元表面を有する。次いで，画像形成工程は，全体画像形成の完成および／または引き続いた画像のプロセシングのために，有機感光体を循環させることで続けられる。
【００３５】
有機感光体は，プレート，柔軟性ベルト，ディスク，硬いドラム，硬いまたは柔軟なドラムの周りに形成されたシートなどの形態で提供されうる。電荷輸送物質は，電荷発生化合物と同じ層に存在することもあり，または他の層に存在することもある。また，下記に記述したように，付加的な層が使用されることもある。
【００３６】
一部の実施形態で，有機感光体物質は，例えば，（ａ）ポリマー電荷輸送物質およびポリマーバインダーを含む電荷輸送層と，（ｂ）電荷発生化合物およびポリマーバインダーを含む電荷発生層と，（ｃ）導電性支持体と，を含む。電荷輸送層は，電荷発生層と導電性支持体との中間に存在することもある。一方，電荷発生層は，電荷輸送層と導電性支持体との中間に存在することもある。他の実施形態で，有機感光体物質は，ポリマーバインダー内に電荷輸送物質および電荷発生化合物の両方を含む単一層を有する。
【００３７】
有機感光体は，レーザープリンタのような電子写真画像の形成装置内に統合されることもある。そのような装置の場合に，画像は，物理的な実施形態により形成され，表面潜像を形成するために，有機感光体上にスキャンされる光画像に変換される。表面潜像は，有機感光体の表面上にトナーを誘導することに使用され，ここでトナー画像は，有機感光体上に投影された光画像と同じであるか，またはそのネガティブ像である。上記トナーは，湿式トナーまたは乾式トナーであり得る。次いで，トナーは，有機感光体の表面から一枚の紙のような受容表面へ転写される。トナーの転写以後に，全体表面が放電され，上記物質は，再びサイクルされうるように準備される。画像形成装置は，例えば媒体を受容する紙の輸送，および／または有機感光体の移動のための複数の支持ローラ，光画像の形成に適当な光学的性質を有する光画像形成成分，レーザーのような光源，トナー供給源および伝達システム，および適当な調節システムをさらに含み得る。
【００３８】
電子写真画像の形成工程は，一般的に，（ａ）上記記述した有機感光体の表面に電気的な電荷を印加する段階と，（ｂ）選択された領域で電荷を消散させることで，上記表面上に帯電−非帯電領域のパターンを形成するために，上記有機感光体の表面を画像によって露光させる段階と，（ｃ）トナー画像を形成し，上記有機感光体の帯電されたまたは放電された領域にトナーを誘導するために，上記表面を，有機液体内の着色剤粒子の分散物を含む湿式トナーのようなトナーに露出させる段階と，（ｄ）上記トナー画像を支持体に転写する段階と，を含み得る。
【００３９】
ポリマー電荷輸送組成物は，下記の化学式２（ＩＩ）を有する単量体の重合から形成され，次の有機感光体への統合から形成され，バインダーおよび／または有機感光体層の他の要素の組合せを含みうる。また，化学式２は，電荷輸送物質として直接的に使用されうる。反応性官能基Ｚ’のない化学式２の化合物と類似した化学式を有する電荷輸送物質は，同時係属出願中であり，引用によって本明細書に統合されている米国特許出願第１０／７４９，１７８号[“Ｏｒｇａｎｏｐｈｏｔｏｒｅｃｅｐｔｏｒ Ｗｉｔｈ Ｃｈａｒｇｅ Ｔｒａｎｓｐｏｒｔ Ｍａｔｅｒｉａｌ ＨａＶｉｎｇ Ａ Ｔｈｉｉｒａｎｙｌ
Ｇｒｏｕｐ”（Ｔｏｋａｒｓｋｉら）]に追加して開示されている。しかし，重合された電荷輸送物質は，結果物である感光体から一般的に抽出を阻止する長所を有する。単量体単位は，チラニル基およびチラニル基と反応できる少なくとも一つ以上の反応性官能基を有する。一部の実施形態で，反応性官能基は，チラニル基と結合するための反応性水素を含む。単量体化合物は，下記の化学式２で表しうる。
【化３】
2005242365.tif 000004
【００４０】
上記化学式２において，Ｙ１およびＹ２は，それぞれ独立して，結合，−ＣＲ１＝Ｎ−ＮＲ２−基，または−ＣＲ３＝Ｎ−Ｎ＝ＣＲ４−基であり，上記Ｒ１，Ｒ２，Ｒ３およびＲ４は，それぞれ独立して，Ｈ，アルキル基，アルケニル基，ヘテロ環基，芳香族基，または環基の部分を含み，Ｘ１およびＸ２は，それぞれ独立して，結合または化学式−（ＣＨ２）ｍ−基のような連結基であり，上記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ１は，チラニル基を含み，Ｔ２は，チラニル基，Ｈ，アルキル基，アルケニル基，または芳香族基を含み，Ａｒは，芳香族基を含み，さらにＺ’は，チラニル基と共有的に結合できる反応性官能基を含む。
【００４１】
チラニル基および反応性Ｚ’基の存在のため，化学式２の単量体化合物は，適した条件下で重合されうる。それにも拘わらず，重合は，チラニル基および／またはＺ’基が，追加で反応しうる多官能性（例えば，二官能性）連結基化合物によって媒介されうる。適当な多官能性連結化合物は，下記に追加的に記載されている。
【００４２】
上記単量体は，適した条件下で重合して，ポリマー電荷輸送組成物を製造できる。ポリマー電荷輸送組成物は，下記の化学式１（Ｉ）で表しうる。
【化４】
2005242365.tif 000005
【００４３】
上記化学式１において，Ｙ１およびＹ２は，それぞれ独立して，結合，−ＣＲ１＝Ｎ−ＮＲ２−基，または−ＣＲ３＝Ｎ−Ｎ＝ＣＲ４−基であり，Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，Ｘ１およびＸ２は，それぞれ独立して，結合または−（ＣＨ２）ｍ基のような連結基であり，上記ｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ２は，チラニル基，Ｈ，アルキル基，アルケニル基，または芳香族基を含み，Ａｒは，芳香族基を含み，Ｚは，−（ＣＨ２）ｋ基のような連結基であり，上記ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌにより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，ｎは，平均値が２以上である１〜１００，０００の整数分布である。
【００４４】
＊は，末端基を表し，重合段階の末端基が，最後の特定重合工程の状態によって，他のポリマー分子間で変化されうる。
【００４５】
ヘテロ環基は，少なくとも一つ以上のヘテロ原子（例えば，Ｏ，Ｓ，Ｎ，Ｐ，Ｂ，Ｓｉ等）を有する任意の単環または多環（例えば，双環，三環等）リング化合物を含む。
【００４６】
芳香族基は，４ｎ＋２ π電子を含有する任意の共役環系であり得る。ここでは，芳香性を決定するための多くの基準が存在する。芳香性の定量的分析に対して広く採用される尺度は，共鳴エネルギーである。一部の実施形態で，芳香族基の共鳴エネルギーは，１０ＫＪ／モル以上である。さらなる実施形態で，芳香族基の共鳴エネルギーは，０．１ＫＪ／モルより大きい。芳香族基は，４ｎ＋２
π電子環のうち，少なくとも一つ以上のヘテロ原子を含む芳香族ヘテロ環基，または４ｎ＋２ π電子環のうち，ヘテロ原子を含んでいないアリール基に分類されうる。芳香族基は，芳香族ヘテロ環基およびアリール基を含みうる。それにも拘わらず，芳香族ヘテロ環基またはアリール基のうち一つは，４ｎ＋２
π電子環に付着された置換基で，少なくとも一つ以上のヘテロ原子を有しうる。さらに，芳香族ヘテロ環基またはアリール基のうち一つは，単環または多環（例えば，双環，三環等）リングを含みうる。
【００４７】
芳香族ヘテロ環基の非限定的な例は，フラニル，チオフェニル，ピロリル，インドリル，カルバゾリル，ベンズフラニル，ベンズチオフェニル，ジベンズフラニル，ジベンズチオフェニル，ピリジニル，ピリダジニル，ピリミジニル，ピラジニル，トリアジニル，テトラジニル，ぺタジニル，キノリニル，イソキノリニル，シノリニル，フタラジニル，キナゾリニル，キノキサリニル，ナフチリジニル，プテリジニル，アクリジニル，フェナントリジニル，フェナントロリニル，アンチリジニル，プリニル，プテリジニル，アロキサジニル，フェナジニル，フェノチアジニル，フェノキサチイニル，フェノキサチイニル，ジベンズ（１，４）ジオキシニル，チアントレニル，およびそれらの組合せである。また，芳香族ヘテロ環基は，結合（ビカルバゾリルでのように）または連結基（１，６−ジ（１０Ｈ−１０−フェノチアジニル）ヘキサンでのように）のうち，一つと互いに結合された上記芳香族ヘテロ環基の任意の組合せを含みうる。
【００４８】
連結基は，脂肪族基，芳香族基，ヘテロ環基，またはそれらの組合せを含みうる。さらに，連結基内の脂肪族基または芳香族基は，Ｏ，ＳおよびＮのような少なくとも一つ以上のヘテロ原子を含みうる。アリール基の非限定的な例は，フェニル基，ナフチル基，ベンジル基，トラニル基，セクシフェニレン，フェナントレニル，アントラセニル，コロネニルおよびトラニルフェニルである。また，アリール基は，結合（ビフェニル基でのように）または連結基（スチルベニル，ジフェニルスルホン，アリールアミン基でのように）のうち，一つと互いに結合された上記アリール基の任意の組合せを含みうる。連結基は，脂肪族基，芳香族基，ヘテロ環基，またはそれらの組合せを含みうる。さらに，連結基内の脂肪族基または芳香族基は，Ｏ，ＳおよびＮのような少なくとも一つ以上のヘテロ原子を含みうる。
【００４９】
Ａｒ芳香族基と関連して，多様な芳香族基が，本実施形態の電荷輸送物質の形成に特に有効であるということが明らかになった。本実施形態の有効な芳香族基の非限定的な例は，カルバゾール基，ビカルバゾール基，ジュロリジン基，およびｐ−（Ｎ，Ｎ−二置換された）アリールアミン基（例えば，ビス［（Ｎ，Ｎ−二置換された）アミノ］芳香族基およびトリアリールアミン）のようなアリールアミン基と，フェナジニル基，フェノチアジニル基，フェノキサチイニル基，フェノキサチイニル基，ジベンズ（１，４）ジオキシニル基，およびチアントレニル基のような芳香族ヘテロ環基と，フェニル基，ナフチル基，およびスチルベンジル基のようなアリール基を含む。
【００５０】
当業界に知られるように，化学的基に対して，例えば，移動性，敏感性，可溶性，安定性のような化合物の特性に多様な物理的な効果を及ぼす置換が自由に許容される。化学的置換基等の記述において，用語使用に反映される当業界に常識的な所定の慣習が存在する。基という用語は，一般的に引用された化学物質（例えば，アルキル基，フェニル基，ジュロリジン基，カルバゾール基，（Ｎ，Ｎ−二置換された）アリールアミン基，ビカルバゾール基，ヘテロ環基など）が，上記基の結合構造と符合する任意の置換基を有することを表す。
【００５１】
例えば，‘アルキル基’という用語が使用される場合には，そのような用語がメチル，エチル，イソプロピル，ｔ−ブチル，シクロヘキシル，ドデシルのような非置換の線形，分岐形および環状アルキルを含むだけだけなく，３−エトキシプロピル，４−（Ｎ，Ｎ−ジエチルアミノ）ブチル，３−ヒドロキシルペンチル，２−チオールヘキシル，１，２，３−トリブロモプロピルのようなヘテロ原子を有する置換基も含む。
【００５２】
しかし，そのような命名法に符合されるように，骨格基の基本的な結合構造を変化させるいかなる置換も，上記用語に含まれていない。例えば，フェニル基が引用された場合には，２−または４−アミノフェニル，２−または４−（Ｎ，Ｎ−二置換された）アミノフェニル，２または４−ジヒドロキシフェニル，２，４，６−トリチオフェニル，２，４，６−トリメトキシフェニルのような置換は，上記用語内に許容されるが，１，１，２，２，３，３−ヘキサメチルフェニルの置換は，そのような置換によって，フェニル基の環結合構造が非芳香族形態に変化されることが要求されるため許容されない。
【００５３】
同様に，チラニル基の場合には，引用された化合物または置換基は，化学式中でチラニル環構造を実質的に変更させない任意の置換を含む。アルキルモイエティまたはフェニルモイエティのようなｍｏｉｅｔｙという用語が使用された場合には，上記用語は，化学的物質が置換されないということを意味する。アルキルモイエティという用語が使用された場合には，上記用語は，分岐された鎖，線形鎖または環状である，非置換のアルキル炭化水素基のみを意味する。
【００５４】
＜有機感光体＞
有機感光体は，例えばプレート，シート，柔軟性ベルト，ディスク，剛性ドラム，または剛性または柔軟性ドラムの周りに形成されたシートの形態であり，軟性ベルトおよび剛性ドラムは，一般的に商業的用途として使用されるものである。有機感光体は，例えば導電性支持体および上記導電性支持体上に一つ以上の層状で光導電性要素を含むこともある。光導電性要素は，一部の実施形態での電荷輸送化合物または電子輸送化合物のような第２電荷輸送物質だけでなく，ポリマーバインダー内に電荷輸送物質および電荷発生化合物を何れも含むこともあり，それは，同じ層内に存在するか，または存在しないこともある。例えば，電荷輸送物質および電荷発生化合物は，単一層内に存在し得る。しかし，他の実施形態では，光導電性要素は，電荷発生層および別途の電荷輸送層を備える二重層構造を含む。電荷発生層は，導電性支持体と電荷輸送層との間に中間層として位置し得る。一方，光導電性要素は，電荷輸送層が導電性支持体と電荷発生層の間に中間層として存在する構造を有しうる。
【００５５】
導電性支持体は，例えば柔軟性ウェブまたはベルト状の柔軟なものであるか，または例えば，ドラム状の柔軟ではないものであり得る。ドラムは，画像形成の過程中に，上記ドラムを回転させるドライブに，上記ドラムを付着させる中空シリンダー型構造を有し得る。通常的に，柔軟な導電性支持体は，電気絶縁性支持体および光導電性物質が加えられた導電性物質の薄膜層を含む。
【００５６】
電気絶縁性支持体は，紙またはポリエステル（例えば，ポリエチレンテレフタレートまたはポリエチレンナフタレート），ポリイミド，ポリスルホン，ポリプロピレン，ナイロン，ポリエステル，ポリカーボネート，ポリビニル樹脂，ポリビニルフルオライド，ポリスチレンのようなフィルム形成ポリマーであり得る。支持体を支持するポリマーの特定例は，例えばポリエーテルスルホン（ＳＴＡＢＡＲＴＭＳ−１００，ＩＣＩから購入可能），ポリビニルフルオライド（Ｔｅｄｌａｒ（登録商標）Ｅ．Ｉ． ＤｕＰｏｎｔ ｄｅ Ｎｅｍｏｕｒｓ ＆ Ｃｏｍｐａｎｙから購入可能），ポリビスフェノール−Ａ ポリカーボネート（ＭＡＫＲＯＦＯＬＴＭ，Ｍｏｂａｙ  Ｃｈｅｍｉｃａｌ Ｃｏｍｐａｎｙから購入可能）および無定形ポリエチレンテレフタレート（ＭＥＬＩＮＡＲＴＭ，ＩＣＩ Ａｍｅｒｉｃａｓ，Ｉｎｃ．から購入可能）を含む。
【００５７】
導電性物質は，黒鉛，分散カーボンブラック，ヨウ化物，ポリピロールおよびＣａｌｇｏｎ（登録商標）導電性ポリマー２６１（Ｃａｌｇｏｎ  Ｃｏｒｐｏｒａｔｉｏｎｓ，Ｉｎｃ．， Ｐｉｔｔｓｂｕｒｇｈ，Ｐａ．から商業的に購入可能）のような導電性ポリマー，アルミニウム，チタン，クロム，黄銅，金，銅，パラジウム，ニッケル，またはステンレススチールのような金属，またはスズ酸化物，またはインジウム酸化物のような金属酸化物を含む。特定の実施形態で，導電性物質は，アルミニウムである。一般的に，光導電体支持体は，要求される機械的な安定性を提供するに適当な厚さを有する。例えば，柔軟性ウェブ支持体は，一般的に約０．０１〜約１ｍｍの厚さを有し，ドラム支持体は，一般的に約０．５〜約２ｍｍの厚さを有する。
【００５８】
電荷発生化合物は，染料または顔料のように，電荷キャリアを発生させるために光を吸収できる能力を有する物質である。適当な電荷発生化合物の非限定的な例は，例えば金属−非含有フタロシアニン類（例えば，ＥＬＡ  ８０３４金属−非含有フタロシアニン，Ｈ．Ｗ． Ｓａｎｄｓ，Ｉｎｃ．またはＣＧＭ−Ｘ１０１山陽色素（株）から購入可能），チタンフタロシアニン，銅フタロシアニン，オキシチタンフタロシアニン（チタニルオキシフタロシアニンとも呼ばれ，電荷発生化合物として作用できる任意の結晶相または結晶相の混合物を含む），ヒドロキシガリウムフタロシアニンのような金属フタロシアニン類，スクアリリウム染料および顔料，ヒドロキシ−置換されたスクアリリウム顔料，ぺリルイミド，Ａｌｌｉｅｄ  Ｃｈｅｍｉｃａｌ ＣｏｒｐｏｒａｔｉｏｎからＩＮＤＯＦＡＳＴＴＭ Ｄｏｕｂｌｅ Ｓｃａｒｌｅｔ，ＩＮＤＯＦＡＳＴＴＭ  Ｖｉｏｌｅｔ Ｌａｋｅ Ｂ，ＩＮＤＯＦＡＳＴＴＭ Ｂｒｉｌｌｉａｎｔ ＳｃａｒｌｅｔおよびＩＮＤＯＦＡＳＴＴＭ Ｏｒａｎｇｅという商標として購入可能なポリニュークリアキノン類，ＤｕＰｏｎｔからＭＯＮＡＳＴＲＡＬＴＭ  Ｒｅｄ，ＭＯＮＡＳＴＲＡＬＴＭ ＶｉｏｌｅｔおよびＭＯＮＡＳＴＲＡＬＴＭ Ｒｅｄ Ｙという商標として購入可能なキナクリドン類，ぺリノン類，テトラベンズポルフィリン類およびテトラナフタロポルフィリン類を含むナフタレン１，４，５，８−テトラカルボン酸誘導顔料，インジゴ−およびチオインジゴ染料，ベンズチオキサンテン誘導体，ペリレン３，４，９，１０−テトラカルボン酸誘導顔料，ビスアゾ−，トリスアゾ−およびテトラキスアゾ−顔料を含むポリアゾ−顔料，ポリメチン染料，キナゾリン基，３次アミン類，非晶質セレン，セレン−テルル，セレン−テルル−ヒ素およびセレン−ヒ素のようなセレン合金，カドミウムスルホセレナイド，カドミウムセレナイド，カドミウムサルフィド，およびその混合物を含む染料を含む。一部の実施形態で，電荷発生化合物は，オキシチタンフタロシアニン（例えば，その任意の相），ヒドロキシガリウムフタロシアニンまたはその組合せを含む。
【００５９】
本実施形態の光導電層は，電荷輸送化合物，電子輸送化合物，またはそれらの組合せとなり得る第２電荷輸送物質を任意に含みうる。一般的に，当業界に公知された任意の電荷輸送化合物または電子輸送化合物は，第２電荷輸送物質として使用されうる。
【００６０】
電子輸送化合物および紫外線光安定剤は，光導電体内で所望の電子の流れを提供するための相乗関係を有しうる。紫外線光安定剤の存在は，電子輸送化合物の電子輸送特性を変化させて，複合体の電子輸送特性を向上させる。紫外線光安定剤は，自由ラジカルを捕獲する紫外線光吸収剤または紫外線光ヒンダード剤であり得る。
【００６１】
紫外線光吸収剤は，紫外線輻射を吸収でき，それを熱として消散させうる。紫外線光ヒンダード剤は，紫外線によって生成された自由ラジカルを捕獲し，自由ラジカルを捕獲した以後には，引き続いたエネルギー消散で活性安定剤モイエティを復元すると思われる。紫外線安定剤と電子輸送化合物との相乗関係を考慮すれば，たとえ紫外線安定化能力が，時間とともに有機感光体の分解を減少させることにおいてさらに有利であり得るとしても，紫外線安定剤の特有な利点は，それらの紫外線安定化能力ではないこともある。電子輸送化合物と紫外線安定剤の何れも含む層を備える有機感光体の改善された相乗性能は，引用によって本明細書に統合され，同時出願中である米国特許出願第１０／４２５，３３３号[“Ｏｒｇａｎｏｐｈｏｔｏｒｅｃｅｐｔｏｒ Ｗｉｔｈ Ａ Ｌｉｇｈｔ Ｓｔａｂｉｌｉｚｅｒ”（Ｚｈｕ等，２００３年４月２８日付出願）]に詳細に記述されている。
【００６２】
適当な光安定剤の非限定的な例は，例えば，ＴｉｎｕＶｉｎ  １４４およびＴｉｎｕＶｉｎ ２９２（Ｃｉｂａ Ｓｐｅｃｉａｌｔｙ Ｃｈｅｍｉｃａｌｓ，ＴｅｒｒｙｔｏｗＮ，ＮＹ）のようなヒンダードトリアルキルアミン類，ＴｉｎｕＶｉｎ  １２３（Ｃｉｂａ Ｓｐｅｃｉａｌｔｙ Ｃｈｅｍｉｃａｌｓ）のようなヒンダードアルコキシジアルキルアミン類，ＴｉｎｕＶｉｎ ３２８，ＴｉｎｕＶｉｎ ９００およびＴｉｎｕＶｉｎ  ９２８（Ｃｉｂａ Ｓｐｅｃｉａｌｔｙ Ｃｈｅｍｉｃａｌｓ）のようなベンズトリアゾール類，ＳａｎｄｕＶｏｒ ３０４１（Ｃｌａｉａｎｔ Ｃｏｒｐ．， Ｃｈａｒｌｏｔｔｅ，Ｎ．Ｃ．）のようなベンゾフェノン類，Ａｒｂｅｓｔａｂ（Ｒｏｂｉｎｓｏｎ  ｂｒｏｔｈｅｒｓ Ｌｔｄ， Ｗｅｓｔ Ｍｉｄｌａｎｄｓ， 英国）のようなニッケル化合物，サリチレート類，シアノシンナメート類，ベンジリデンマロネート類，ベンズエート類，ＳａｎｄｕＶｏｒ  ＶＳＵ（Ｃｌａｉａｎｔ Ｃｏｒｐ．，Ｃｈａｒｌｏｔｔｅ， Ｎ．Ｃ．）のようなオキサニリド類，Ｃｙａｇａｒｄ ＵＶ−１１６４（Ｃｙｔｅｃ Ｉｎｄｕｓｔｒｉｅｓ Ｉｎｃ．，Ｎ．Ｊ．）のようなトリアジン類，Ｌｕｃｈｅｍ（ａｔｏｃｈｅｍ  Ｎｏｒｔｈ Ａｍｅｒｉｃａ， Ｂｕｆｆａｌｏ， ＮＹ）のような高分子立体ヒンダードアミン類（ｐｏｌｙｍｅｒｉｃ ｓｔｅｒｉｃａｌｌｙ ｈｉｎｄｅｒｅｄ ａｍｉｎｅｓ）を含む。一部の実施形態では，上記光安定剤は，下に示す化学式３，４を有するヒンダードトリアルキルアミン類からなる群から選択されたものである。
【化５】
2005242365.tif 000006
【化６】
2005242365.tif 000007
上記Ｒ１，Ｒ２，Ｒ３，Ｒ４，Ｒ６，Ｒ７，Ｒ８，Ｒ１０，Ｒ１１，Ｒ１２，Ｒ１３，Ｒ１５，Ｒ１６は，互いに独立して，水素，アルキル基，または，エステルまたはエーテル基であり，Ｒ５，Ｒ９，およびＲ１４は，互いに独立してアルキル基であり，Ｘは−Ｏ−ＣＯ−（ＣＨ２）ｍ−ＣＯ−Ｏ−からなる群から選択された連結基であり，ここで，ｍは，２〜２０である。
【００６３】
バインダーは，一般的に，適当な実施形態であって，電荷輸送化合物（電荷輸送層または単一層構造の場合），電荷発生化合物（電荷発生層または単一層構造の場合）および／または電子輸送化合物を分散または溶解しうる。電荷発生層および電荷輸送層の両方についての適当なバインダーの例は，一般的に，例えば，ポリスチレン−コ−ブタジエン，ポリスチレン−コ−アクリロニトリル，改質アクリル系ポリマー，ポリビニルアセテート，スチレン−アルキド樹脂類，ソヤ（ｓｏｙａ）−アルキル樹脂類，塩化ポリビニル，塩化ポリビニリデン，ポリアクリロニトリル，ポリカーボネート類，ポリアクリル酸，ポリアクリレート類，ポリメタクリレート類，スチレンポリマー類，ポリビニルブチラール，アルキド樹脂類，ポリアミド類，ポリウレタン類，ポリエステル類，ポリスルホン類，ポリエーテル類，ポリケトン類，フェノキシ樹脂類，エポキシ樹脂類，シリコン樹脂類，ポリシロキサン類，ポリ（ヒドロキシエーテル）樹脂類，ポリヒドロキシスチレン樹脂類，ノボラック，ポリ（フェニルグリシジルエーテル）−コ−ジシクロペンタジエン，上記言及したポリマーに使用されたモノマーの共重合体，およびその組合せを含む。
【００６４】
適当な特定のバインダーは，例えば，ポリビニルブチラール，ポリカーボネート，およびポリエステルを含む。ポリビニルブチラールの非限定的な例は，積水化学工業（株）からのＢＸ−１およびＢＸ−５を含む。適当なポリカーボネートの非限定的な例は，ビスフェノール−Ａ（例えば，三菱エンジニアリングプラスチック（株）からのＩｕｐｉｌｏｎ−Ａ，またはＧｅｎｅｒａｌ  ＥｌｅｃｔｒｉｃからのＬｅｘａｎ １４５）から誘導されるポリカーボネートＡと，シクロヘキシリデンビスフェノール（例えば，三菱エンジニアリングプラスチック（株），Ｗｈｉｔｅ  Ｐｌａｉｎ，Ｎｅｗ ＹｏｒｋからのＩｕｐｉｌｏｎ−Ｚ）から誘導されるポリカーボネートＺと，メチルビスフェノールＡ（例えば，三菱化学（株）から）から誘導されるポリカーボネートＣとを含む。適したポリエステルバインダーの非限定的な例は，オルト−ポリエチレンテレフタレート（例えば，カネボウ（株）からのＯＰＥＴ  ＴＲ−４）を含む。
【００６５】
任意のいずれか一層またはそれ以上の層に使用される適当な選択的な添加剤は，例えば，酸化防止剤，カップリング剤，分散剤，硬化剤，界面活性剤およびその組合せを含む。
【００６６】
光導電体要素は，全体的に約１０〜約４５ミクロンの通常的な厚さを有する。個別的な電荷発生層および個別的な電荷輸送層を有する二重層構造で，電荷発生層は，一般的に約０．５〜約２ミクロンの厚さを有し，電荷輸送層は，約５〜約３５ミクロンの厚さを有する。電荷輸送化合物および電荷発生化合物が同じ層に存在する実施形態では，上記電荷発生化合物および電荷輸送組成物を含む層は，一般的に約７〜約３０ミクロンの厚さを有する。
【００６７】
区別される電子輸送層を含む実施形態では，上記電子輸送層は，約０．５〜約１０ミクロンの平均厚さを有し，他の実施形態では，約１〜約３ミクロンの厚さを有する。一般的に，電子輸送オーバーコート層は，機械的耐摩耗性を向上させ，キャリア液体および大気水分に対する耐性を向上させ，コロナ気体による感光体の分解を減少させる。当業者ならば，上記範囲内で，付加的な範囲の厚さが考慮され得，これも本実施形態の範囲内であるということを認識するであろう。
【００６８】
一般的に，ここに記述された有機感光体の場合に，電荷発生化合物は，光導電層の重量に基づいて，約０．５〜約２５重量％の含量，他の実施形態では，約１〜約１５重量％の含量，さらに他の実施形態では，約２〜約１０重量％の含量で存在する。電荷輸送化合物は，光導電層の重量に基づいて，約１０〜約８０重量％の含量，他の実施形態では，約３５〜約６０重量％の含量，さらに他の実施形態では，約４５〜約５５重量％の含量で存在する。選択的な第２電荷輸送物質は，存在する場合には，光導電層の重量に基づいて，少なくとも２重量％の含量，他の実施形態では，約２．５〜約２５重量％の含量，さらに他の実施形態では，約４〜約２０重量％の含量で存在する。バインダーは，光導電層の重量に基づいて，約１５〜約８０重量％の含量，他の実施形態では，約２０〜約７５重量％の含量で存在する。当業者ならば，上記範囲内で，付加的な組成物範囲が考慮され，これも本実施形態の範囲内であるということを認識するであろう。
【００６９】
個別的な電荷発生層および電荷輸送層を備える二重層の実施形態の場合には，電荷発生層は，一般的にバインダーを，電荷発生層の重量に基づいて，約１０〜約９０重量％，他の実施形態では，約１５〜約８０重量％，さらに他の実施形態では，約２０〜約７５重量％の含量で含む。電荷発生層内の選択的な電荷輸送物質は，もし存在すれば，一般的に電荷発生層の重量に基づいて，少なくとも約２．５重量％，他の実施形態では，約４〜約３０重量％，さらに他の実施形態では，約１０〜約２５重量％の含量で存在しうる。電荷輸送層は，一般的にバインダーを，約２０〜約７０重量％，他の実施形態では，約３０〜約５０重量％の含量で含む。当業者ならば，上記範囲内で，付加的な範囲の二重層の実施形態についてのバインダーの濃度が考慮され，これも本実施形態の範囲内であるということを認識するであろう。
【００７０】
電荷発生化合物および電荷輸送物質を含む単一層実施形態の場合には，光導電層は，一般的にバインダー，電荷輸送物質および電荷発生化合物を含む。電荷発生化合物は，光導電層の重量に基づいて，約０．０５〜約２５重量％の含量，他の実施形態では，約２〜約１５重量％の含量で存在する。電荷輸送物質は，光導電層の重量に基づいて，約１０〜約８０重量％の含量，他の実施形態では，約２５〜約６５重量％の含量，さらに他の実施形態では，約３０〜約６０重量％の含量，さらに他の実施形態では，約３５〜約５５重量％の含量で存在し，光導電層の残りはバインダー，および選択的に任意の通常的な添加剤のような選択的な添加剤を含む。
【００７１】
電荷輸送組成物および電荷発生化合物を含む単一層は，一般的にバインダーを，約１０〜約７５重量％の含量，他の実施形態では，約２０〜約６０重量％の含量，さらに他の実施形態では，約２５〜約５０重量％の含量で含む。選択的に，電荷発生化合物および電荷輸送物質を含む層は，第２電荷輸送物質を含みうる。選択的な第２電荷輸送物質は，もし存在すれば，一般的に光導電層の重量に基づいて，少なくとも約２．５重量％の含量，他の実施形態では，約４〜約３０重量％の含量，さらに他の実施形態では，約１０〜約２５重量％の含量で存在する。当業者ならば，上記範囲内で，付加的な組成物範囲が考慮され，これも本実施形態の範囲内であるということを認識するであろう。
【００７２】
一般的に，電子輸送化合物を含む任意の層は，好ましくは紫外線光安定剤をさらに含みうる。特に，電子輸送層は，一般的に電子輸送化合物，バインダーおよび選択的な紫外線光安定剤を含みうる。電子輸送化合物を含むオーバーコート層は，ここに引用によって本明細書に統合され，同時出願中である米国特許出願第１０／３９６，５３６号[“Ｏｒｇａｎｏｒｅｃｅｐｔｏｒ Ｗｉｔｈ Ａｎ Ｅｌｅｃｔｒｏｎ Ｔｒａｎｓｐｏｒｔ Ｌａｙｅｒ”（Ｚｈｕ等）]によりさらに詳細に記述されている。例えば，上記のような電子輸送化合物は，ここに記述された光導電体の離型層内に使用されうる。電子輸送層内の電子輸送化合物は，電子輸送層の重量に基づいて，約１０〜約５０重量％，他の実施形態では，約２０〜約４０重量％の含量であり得る。当業者ならば，上記範囲内で，組成物の付加的な範囲が考慮され，これも本実施形態の範囲内であるということを認識するであろう。
【００７３】
光導電体の一層またはそれ以上の適当な層のそれぞれに存在する紫外線光安定剤は，もし存在すれば，その特定層の重量に基づいて，一般的に約０．５〜約２５重量％，一部の実施形態では，約１〜約１０重量％の含量で存在する。当業者ならば，上記範囲内で，組成物の付加的な範囲が考慮され得，これも本実施形態の範囲内であるということを認識するであろう。
【００７４】
例えば，光導電層は，一つまたはそれ以上の電荷発生化合物，本実施形態の電荷輸送物質，電荷輸送化合物または電子輸送化合物のような第２電荷輸送物質，紫外線光安定剤，および有機溶媒中のポリマーバインダーのような成分を分散または溶解し，上記分散液および／または溶液を，それぞれの基底層上にコーティングさせ，上記コーティングを乾燥させることで形成されうる。さらに具体的に，上記成分は，高剪断均質化，ボールミーリング，摩擦ミーリング，高エネルギービード（砂）ミーリングまたは分散液の形成において，粒子サイズの減少に影響を及ぼす，当業界に公知された他のサイズの減少方法または混合手段によって分散されうる。
【００７５】
感光体は，さらに選択的に一つまたはそれ以上の付加的な層を含みうる。付加的な層は，例えばサブ層またはバリアー層，離型層，保護層，または接着層のようなオーバーコート層であり得る。離型層または保護層は，光導電性要素の最上端層を形成できる。バリアー層は，離型層と光導電性要素との間に介在されうるか，または光導電性要素をオーバーコートするのに使用されうる。バリアー層は，摩耗から基底層を保護する。接着層は，光導電性要素，バリアー層および離型層，または任意のその組合せ間に位置して，それらの間の接着を向上させる。サブ層は，電荷遮断層であり，導電性支持体と光導電性要素との間に位置する。サブ層は，さらに導電性支持体と光導電性要素との接着を向上させうる。
【００７６】
適当なバリアー層は，例えば，架橋可能なシロキサノル−コロイダルシリカコーティングおよびヒドロキシル化シルセスキオキサン−コロイダルシリカコーティングのようなコーティング類，およびポリビニルアルコール，メチルビニールエーテル／マレイン酸無水物コポリマー，カゼイン，ポリビニルピロリドン，ポリアクリル酸，ゼラチン，澱粉，ポリウレタン類，ポリイミド類，ポリエステル類，ポリアミド類，ポリビニルアセテート，塩化ポリビニル，塩化ポリビニリデン，ポリカーボネート類，ポリビニルブチラール，ポリビニルアセトアセタール，ポリビニルホルマル，ポリアクリロニトリル，ポリメチルメタクリレート，ポリアクリレート類，ポリビニルカルバゾール類，上記言及したポリマーに使用されたモノマー等のコポリマー類，ビニールクロライド／ビニールアセテート／ビニールアルコールターポリマー類，ビニールクロライド／ビニールアセテート／マレイン酸ターポリマー類，エチレン／ビニールアセテートコポリマー類，ビニールクロライド／ビニリデンクロライドコポリマー類，セルロースポリマー類，およびそれらの混合物のような有機バインダー類を含む。
【００７７】
上記バリアー層ポリマー類は，選択的にヒュームドシリカ，シリカ，チタニア，アルミナ，ジルコニア，またはそれらの組合せのような小さな無機粒子を含むこともある。バリアー層は，米国特許第６，００１，５２２号[“Ｂａｒｒｉｅｒ Ｌａｙｅｒ Ｆｏｒ Ｐｈｏｔｏｃｏｎｄｕｃｔｏｒ Ｅｌｅｍｅｎｔｓ Ｃｏｍｐｒｉｓｉｎｇ Ａｎ Ｏｒｇａｎｉｃ Ｐｏｌｙｍｅｒ  Ａｎｄ Ｓｉｌｉｃａ”（Ｗｏｏ等）]にさらに詳細に記述されており，それは引用によって本明細書に統合される。離型層の上部コートは，例えば，当業界に公知された任意の離型層の組成物を含みうる。一部の実施形態で，上記離型層は，フッ化ポリマー，シロキサンポリマー，フルオロシリコンポリマー，シラン，ポリエチレン，ポリプロピレン，ポリアクリレート，またはそれらの組合せである。上記離型層は，架橋化されたポリマー類を含むこともある。
【００７８】
離型層は，例えば，当業界に公知された任意の離型層の組成物を含みうる。一部の実施形態で，上記離型層は，フッ化ポリマー，シロキサンポリマー，フルオロシリコンポリマー，ポリシラン，ポリエチレン，ポリプロピレン，ポリアクリレート，ポリ（メチルメタクリレート−コ−メタクリル酸），ウレタン樹脂類，ウレタン−エポキシ樹脂類，アクリル化−ウレタン樹脂類，ウレタン−アクリル系樹脂類，またはその組合せを含む。他の実施形態で，上記離型層は，架橋化されたポリマー類を含む。
【００７９】
保護層は，有機感光体を化学的および機械的分解から保護する。保護層は，例えば，当業界に公知された任意の保護層の組成物を含みうる。一部の実施形態で，上記保護層は，フッ化ポリマー，シロキサンポリマー，フルオロシリコンポリマー，ポリシラン，ポリエチレン，ポリプロピレン，ポリアクリレート，ポリ（メチルメタクリレート−コ−メタクリル酸），ウレタン樹脂類，ウレタン−エポキシ樹脂類，アクリル化−ウレタン樹脂類，ウレタン−アクリル系樹脂類，またはそれらの組合せである。一部の実施形態で，上記保護層は，架橋化されたポリマー類を含む。
【００８０】
オーバーコート層は，引用された本明細書に統合され，同時出願中である，米国特許出願第１０／３９６，５３６号[“Ｏｒｇａｎｏｒｅｃｅｐｔｏｒ Ｗｉｔｈ Ａｎ Ｅｌｅｃｔｒｏｎ Ｔｒａｎｓｐｏｒｔ Ｌａｙｅｒ”（Ｚｈｕ等，２００３年３月２５日付出願）]にさらに詳細に記述されているように，電子輸送化合物を含むこともある。例えば，電子輸送化合物は，上記したように，本実施形態の離型層内に使用されることもある。オーバーコート層中の電子輸送化合物は，離型層の重量に基づいて，約２〜約５０重量％，他の実施形態では，約１０〜約４０重量％の含量で存在しうる。当業者ならば，上記範囲内で，組成物の付加的な範囲が考慮され，これも本実施形態の範囲内であるということを認識するであろう。
【００８１】
一般的に，接着層は，ポリエステル，ポリビニルブチラール，ポリビニルピロリドン，ポリウレタン，ポリメチルメタクリレート，ポリ（ヒドロキシアミノエーテル）のようなフィルム形成ポリマーを含む。バリアーおよび接着層は，引用によって本明細書に統合された，米国特許第６，１８０，３０５号“Ｏｒｇａｎｉｃ  Ｐｈｏｔｏｒｅｃｅｐｔｏｒｓ Ｆｏｒ Ｌｉｑｕｉｄ Ｅｌｅｃｔｒｏｐｈｏｔｏｇｒａｐｈｙ”[Ａｃｋｌｅｙ等]にさらに詳細に記述されている。
【００８２】
サブ層は，例えばポリビニルブチラール，有機シラン類，加水分解性シラン類，エポキシ樹脂類，ポリエステル類，ポリアミド類，ポリウレタン類などを含みうる。一部の実施形態で，上記サブ層は，約２０Å〜約２０，０００Åの乾燥厚さを有する。金属酸化物導電性粒子を含むサブ層は，約１〜約２５ミクロンの厚さであり得る。当業者ならば，上記範囲内で，組成物および厚さの付加的な範囲が考慮され，これも本実施形態の範囲内であるということを認識するであろう。
【００８３】
ここに記述された電荷輸送物質およびそのような化合物を含む有機感光体は，乾式または湿式トナー現像による画像形成工程への使用に適当である。例えば，当業界に公知された任意の乾式トナー類および湿式トナー類が，本実施形態の方法および装置に使用されうる。湿式トナー現像は，乾式トナー類に比べて高解像度の画像を提供し，画像を固定するのにさらに低いエネルギーを必要とするという利点を提供するため，さらに好ましくもある。適当な湿式トナー類の例は，当業界に公開されている。
【００８４】
湿式トナー類は，一般的にキャリア液体に分散されたトナー粒子を含む。上記トナー粒子は，一般的に着色剤／顔料，樹脂バインダー，および／または電荷ディレクターを含みうる。湿式トナーの一部の実施形態では，樹脂対顔料比が，１：１〜１０：１であり，他の実施形態では，４：１〜８：１であり得る。湿式トナー類は，米国特許出願２００２／０１２８３４９号[“Ｌｉｑｕｉｄ Ｉｎｋｓ Ｃｏｍｐｒｉｓｉｎｇ Ａ Ｓｔａｂｌｅ Ｏｒｇａｎｏｓｏｌ”]，米国特許出願２００２／００８６９１６号[“Ｌｉｑｕｉｄ
Ｉｎｋｓ Ｃｏｍｐｒｉｓｉｎｇ Ｔｒｅａｔｅｄ Ｃｏｌｏｒａｎｔ Ｐａｒｔｉｃｌｅｓ”]および米国特許第６，６４９，３１６号[“Ｐｈａｓｅ Ｃｈａｎｇｅ ＤｅＶｅｌｏｐｅｒ  Ｆｏｒ Ｌｉｑｕｉｄ Ｅｌｅｃｔｒｏｐｈｏｔｏｇｒａｐｈｙ”]にさらに詳細に記述されており，この３種の文献は，引用によって本明細書に統合されている。
【００８５】
＜電荷輸送組成物＞
本明細書に記述された有機感光体は，下記化学式１を有するポリマー電荷輸送組成物を含む。
【化７】
2005242365.tif 000008
【００８６】
上記化学式１で，Ｙ１およびＹ２は，それぞれ独立して，結合，−ＣＲ１＝Ｎ−ＮＲ２−基，または−ＣＲ３＝Ｎ−Ｎ＝ＣＲ４−基であり，Ｒ，Ｒ’，Ｒ”，Ｒ１，Ｒ２，Ｒ３，およびＲ４は，それぞれ独立して，Ｈ，アルキル基，アルケニル基，ヘテロ環基，芳香族基，または環基の部分を含み，Ｘ１およびＸ２は，それぞれ独立して，結合または−（ＣＨ２）ｍ−基のような連結基であり，上記ｍは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ２は，チラニル基，Ｈ，アルキル基，アルケニル基，または芳香族基を含み，Ａｒは，芳香族基を含み，Ｚは，−（ＣＨ２）ｋ基のような連結基であり，上記ｋは，１〜３０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲｇ基，ＣＲｈ基，ＣＲｉＲｊ基，またはＳｉＲｋＲｌにより選択的に置換され，ここで，Ｒｇ，Ｒｈ，Ｒｉ，Ｒｊ，Ｒｋ，およびＲｌは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，さらにｎは，平均値が２以上である１〜１００，０００の整数分布である。
【００８７】
一般的に，ｎ値の分布は，重合条件に依存する。化学式１（Ｉ）のポリマーの存在は，有機感光体内の単量体および二量体の濃度が非常に低いか，または検出不可能な程度ではなければ，一般的に低いとしても，有機感光体内で反応しない単量体および二量体の存在を排除しない。ｎで具体化されたように，重合の程度は，結果物であるポリマーの特性に影響を及ぼしうる。一部の実施形態で，平均値ｎは，２以上の任意の値であり，一部の実施形態で，５以上の任意の値，追加的な実施形態で平均値ｎは，１０以上である。当業者ならば，平均ｎ値の付加的な範囲が考慮され，本実施形態の範囲内であるということを認識するであろう。
【００８８】
本実施形態の化学式１（Ｉ）のポリマー電荷輸送組成物は，下記の化学式２（ＩＩ）を有する電荷輸送物質より製造されうる。
【化８】
2005242365.tif 000009
【００８９】
上記化学式２で，Ｙ１およびＹ２は，それぞれ独立して，結合，−ＣＲ１＝Ｎ−ＮＲ２−基，または−ＣＲ３＝Ｎ−Ｎ＝ＣＲ４−基であり，上記Ｒ１，Ｒ２，Ｒ３およびＲ４は，それぞれ独立して，Ｈ，アルキル基，アルケニル基，ヘテロ環基，芳香族基，または環基の部分を含み，Ｘ１およびＸ２は，それぞれ独立して，結合または化学式−（ＣＨ２）ｍ−基のような連結基であり，上記ｍは，０〜２０の整数であり，さらに一つ以上のメチレン基が，Ｏ，Ｓ，Ｎ，Ｃ，Ｂ，Ｓｉ，Ｐ，Ｃ＝Ｏ，Ｏ＝Ｓ＝Ｏ，ヘテロ環基，芳香族基，ＮＲａ基，ＣＲｂ基，ＣＲｃＲｄ基，またはＳｉＲｅＲｆにより選択的に置換され，ここで，Ｒａ，Ｒｂ，Ｒｃ，Ｒｄ，Ｒｅ，およびＲｆは，それぞれ独立して，結合，Ｈ，ヒドロキシル基，チオール基，カルボキシル基，アミノ基，アルキル基，アルコキシ基，アルケニル基，ヘテロ環基，芳香族基，または環基の部分であり，Ｔ１は，チラニル基を含み，Ｔ２は，チラニル基，Ｈ，アルキル基，アルケニル基，または芳香族基を含み，Ａｒは，芳香族基を含み，さらにＺ’は，チラニル基と共有的に結合できる反応性官能基を含む。
【００９０】
一部の実施形態で，チラニル基は，下記の化学式５を有しうる。
【化９】
2005242365.tif 000010
【００９１】
上記化学式５において，Ｒ，Ｒ’およびＲ”は，それぞれ独立して，Ｈ，アルキル基，アルケニル基，ヘテロ環基，芳香族基（例えば，フェニル，ナフチル，カルバゾリル，スチールベンゼン），または環基の部分である。
【００９２】
一部の実施形態で，反応性官能基Ｚ’は，ヒドロキシル基，カルボキシル基，アミノ基，およびチオール基からなる群から選択される。原則的に，化学式２（ＩＩ）で表現される化合物が，電荷輸送物質として使用されうるが，化学式１（Ｉ）で表現される重合化された形態が，一般的に湿式トナー中からキャリア液体により，あまり抽出されないと予想される。ポリマーの製造において，Ｚ’基およびＴ１チラニル基は，互いに反応して結合された官能基，−Ｚ−Ｃ（ＳＨ）Ｒ−ＣＲ’Ｒ”−を製造する。結合された官能基は，化学的慣習を使用して，合理的な方式で化学式１（Ｉ）基の−Ｚ−基および−Ｃ（ＳＨ）Ｒ−ＣＲ’Ｒ”−基と分析されうる。
【００９３】
化学式２（ＩＩ）の適当な単量体の非限定的な例は，下記の化学式６〜１３を含む：
【化１０】
2005242365.tif 000011
【化１１】
2005242365.tif 000012
【化１２】
2005242365.tif 000013
【化１３】
2005242365.tif 000014
【化１４】
2005242365.tif 000015
【化１５】
2005242365.tif 000016
【化１６】
2005242365.tif 000017
【化１７】
2005242365.tif 000018
【００９４】
上記化学式６〜１３において，Ｑは，Ｏ，Ｓ，ＮＲ５基，またはＣＯ２基であり，ここで，Ｒ５は，Ｈ，アルキル基，アルケニル基，または芳香族基である。
【００９５】
＜電荷輸送組成物の合成＞
ポリマー電荷輸送組成物の合成は，一般的に二段階を含む。第１段階は，化学式２（ＩＩ）の重合可能な電荷輸送物質の製造であり，第２段階は，重合可能な電荷輸送物質を重合して，化学式１（Ｉ）のポリマー電荷輸送組成物を製造することである。
【００９６】
（Ａ．化学式２（ＩＩ）の電荷輸送物質の前駆体）
化学式２（ＩＩ）の一部の電荷輸送物質は，芳香族ヒドラゾン化合物またはアジン化合物である。ヒドラゾン化合物は，芳香族アルデヒドまたはケトンと適当なヒドラジン誘導体との反応によって製造されうる。アジン化合物は，第１芳香族アルデヒドまたはケトンとヒドラジンとの反応によって，自由ＮＨ２基を有する芳香族ヒドラゾンを製造できる。次いで，自由ＮＨ２基は，第１芳香族アルデヒドまたはケトン，または第２芳香族アルデヒドまたはケトンと反応して，対応するアジン化合物を製造できる。
【００９７】
化合物（５）（化学式１０）および化合物（６）（化学式１１）のような化学式２（ＩＩ）の一部の電荷輸送物質は，同じであるか，または異なり得る２つの反応性官能基を有する，対応する芳香族化合物として前駆体に使用されるヒドラゾン基またはアジン基を含んでいない。
【００９８】
（Ｉ．ヒドラジン）
（Ｎ，Ｎ−ジフェニル）ヒドラジン，（Ｎ−メチル−Ｎ−フェニル）ヒドラジン，（Ｎ，Ｎ−ジエチル）ヒドラジン，および（Ｎ，Ｎ−ジメチル）ヒドラジンのような多くのヒドラジン誘導体は，誘導された単量体化合物の製造に適している。それらは，Ａｌｄｒｉｃｈのような商業的な製品製造者から購入できる。一部の二量体性ヒドラゾンは，引用によって本明細書に統合された米国特許第６，１４０，００４号および米国特許第６，６７０，０８５号に開示されている。他の適当なヒドラジン誘導体の合成は，下記に記述されている。
【００９９】
（１，１−ジナフチルヒドラジン）
１，１−ジナフチルヒドラジンは，引用によって本明細書に統合されている“Ｓｔａｓｃｈｋｏｗ，  Ｌ．Ｉ．；ＭａｔｅＶｏｓｙａｎ， Ｒ．Ｏ． Ｊｏｕｒｎａｌ ｏｆ ｔｈｅ Ｇｅｎｅｒａｌ Ｃｈｅｍｉｓｔｒｙ（１９６４）３４， １３６”に記載されている過程によって製造されうる。エーテル７５０ｍｌ中に，ナフチルニトロサミン０．０７モルの懸濁液を５〜８℃に冷却し，亜鉛粉末１５０ｇで処理する。次いで，酢酸（７０ｍｌ）を撹拌しつつ滴加する。反応が完結した後に，亜鉛粉末４０ｇを添加する。反応混合物を加熱し，スラッジから濾過する。母液を１０％カーボネートナトリウム溶液で洗浄し，水酸化カリウム（ＫＯＨ）溶液で乾燥する。エーテルを蒸留して結晶性ヒドラジンを得，それを，エタノールまたはブタノールで再結晶する。他の対称の二置換されたヒドラジンは，同じ工程に基づいて合成されうる。
【０１００】
（Ｎ−フェニル−Ｎ−スルホラン−３−イルヒドラジン）
Ｎ−フェニル−Ｎ−スルホラン−３−イルヒドラジンは，引用によって本明細書に統合されているＭａｓｏｎ等による英国特許第１，０４７，５２５号に記載されている過程によって製造されうる。ブタジエンスルホン０．５モル（Ａｌｄｒｉｃｈ，Ｍｉｌｗａｕｋｅｅ，ＷＩから商業的に購入可能）およびフェニルヒドラジン０．５５モル（Ａｌｄｒｉｃｈ，Ｍｉｌｗａｕｋｅｅ，ＷＩから商業的に購入可能）の混合物を，４０％の水酸化カリウム水溶液０．００５モルに加えた。上記混合物を，６０℃で２時間置いてから，その後に固体を分離した。１０時間以後に，上記固体を濾過して，融点１２０〜１２１℃（メタノールで再結晶）であるＮ−フェニル−Ｎ−スルホラン−３−イルヒドラジン（５３％）を得た。
【０１０１】
（４−メチルスルホニルフェニルヒドラジン（登録番号８７７−６６−７））
４−メチルスルホニルフェニルヒドラジンは，Ｆｉｓｈｅｒ  Ｓｃｉｅｎｔｉｆｉｃ ＵＳＡ， Ｐｉｔｔｓｂｕｒｇｈ， ＰＡ（１−８００−７６６−７０００）から商業的に購入可能である。
【０１０２】
（１，１−（スルホニルジ−４，１−フェニレン）ビスヒドラジン（登録番号１４０５２−６５−４））
１，１−（スルホニルジ−４，１−フェニレン）ビスヒドラジンジヒドロクロライドは，Ｖｉｔａｓ−Ｍ，  Ｍｏｓｃｏｗ， Ｒｕｓｓｉａ；（電話：＋（０９５）９３９−５７３７）から商業的に購入可能である。
【０１０３】
（ＩＩ．アリールアルデヒド／ケトン）
ヒドラジンまたはヒドラジン誘導体と反応する代表的なアリールアルデヒド類は，下記のように得られ，さらに類似ケトン類も使用されうる。そのようなアリールアルデヒドは，誘導されて，化学式２（ＩＩ）の芳香族Ａｒ基と結合されたＺ’官能基を形成できる。上記化合物（１）の合成のための予想される実施形態は，下記に詳細に記述されている。
【０１０４】
（ジュロリジンアルデヒドの合成）
５００ｍｌの３口の丸底フラスコ内のジメチルホルムアミド（ＤＭＦ）（２００ｍｌ，  Ａｌｄｒｉｃｈから商業的に購入）にジュロリジン（１００ｇ， ０．６モル， Ａｌｄｒｉｃｈ， Ｍｉｌｗａｕｋｅｅ，ＷＩ ５３２０１から商業的に購入可能）を溶解した。上記フラスコをアイスバス中で０℃に冷却した。温度を，５℃以下に維持しつつ，酸化塩化リン（ＰＯＣｌ３）（１０７ｇ，０．７モル，Ａｌｄｒｉｃｈ）を滴加した。ＰＯＣｌ３の添加を完了させた以後に，フラスコを室温に加温し，１時間撹拌しつつ，スチームバスに置いた。フラスコを室温に冷却し，上記溶液をよく撹拌しつつ，過量の蒸溜水に徐々に加えた。２時間撹拌を続けた。固体を濾過し，流出水のｐＨが中性になるまで水を使用して，反復的に洗浄した。生成物を５０℃の真空オーブンで４時間乾燥した。
【０１０５】
（その他のアリールアルデヒド）
商業的に購入可能な適した（Ｎ，Ｎ−二置換された）アリールアミンアルデヒドは，例えば，ジフェニルアミノ−ベンズアルデヒド（（Ｃ６Ｈ５）２ＮＣ６Ｈ４ＣＨＯ）および９−エチル−３−カルバゾールカルボキシアルデヒドを含んで，Ａｌｄｒｉｃｈ（Ｍｉｌｗａｕｋｅｅ，  ＷＩ）から購入可能である。
【０１０６】
（Ｂ．化学式２（ＩＩ）の電荷輸送物質の製造）
化学式２（ＩＩ）の電荷輸送物質の製造は，他の適当な方法が本明細書に基づいて，当業者によって使用されうるとしても，下記の多段階合成法によって製造されうる。
【０１０７】
下記に記述されている他の過程について，第一段階は，常に目的とするチラニル化合物のエポキシ類似体の合成である。エポキシ化合物の多様な製造法は，米国特許出願第１０／７４９，１７８号，米国特許出願第１０／６３４，１６４号，米国特許出願第１０／６６３，９７０号，米国特許出願第１０／６９２，３８９号，米国仮特許出願第６０／４４４，００１号および米国仮特許第６０／４５９，１５０号に開示されている。上記関連出願は，何れも引用によって本明細書に統合されている。上記言及した製造法は，次の段階のための出発物質であって，適当なエポキシ化合物の製造に適している。次の段階で，エポキシ化合物を還流テトラヒドロフラン（ＴＨＦ）中でアンモニウムチオシアナートと反応させて，化学式２（ＩＩ）を有する対応するチラニル化合物を製造する。カラムクロマトグラフィーおよび薄膜クロマトグラフィーのような通常的な精製技術によって，チラニル化合物を分離して精製する。
【０１０８】
具体的に，化学式２（ＩＩ）の一部の電荷輸送物質は，反応性官能基（例えば，ヒドロキシル基，チオール基，アミノ基，およびカルボキシル基）を有する一つ以上の芳香族アルデヒドとジヒドラジンとを反応させて，ジヒドラゾンを形成させることで製造されうる。次いで，ジヒドラジンは，エポキシ基を含む有機ハライドと反応して，反応性官能基を有する対応するエポキシ化合物を形成できる。本実施形態のためのエポキシ基を含む適当な有機ハライドの非限定的な例は，エピクロロヒドリンのようなエピハロヒドリンである。また，エポキシ基を含む有機ハライドは，オレフィン基を有する対応する有機ハライドのエポキシ化反応によって製造されうる。
【０１０９】
エポキシ化反応は，引用によって本明細書に統合されている“ＡｄＶａｎｃｅｄ  Ｏｒｇａｎｉｃ Ｃｈｅｍｉｓｔｒｙ， Ｐａｒｔ Ｂ：Ｒｅａｃｔｉｏｎｓ ａｎｄ Ｓｙｎｔｈｅｓｉｓ”[Ｃａｒｅｙ， ｅｔ ａｌ．，  ＮｅｗＹｏｒｋ， １９８３， ｐｐ．４９４−４９８]に記述されている。また，オレフィン基を有する有機ハライドは，アルデヒドまたはケト基を有する適当な有機ハライド，および適当なウィティッヒ試薬間のウィティッヒ反応により製造されうる。上記ウィティッヒ反応および関係反応は，引用によって本明細書に統合されている“ＡｄＶａｎｃｅｄ  Ｏｒｇａｎｉｃ Ｃｈｅｍｉｓｔｒｙ， Ｐａｒｔ Ｂ：Ｒｅａｃｔｉｏｎｓ ａｎｄ Ｓｙｎｔｈｅｓｉｓ”[Ｃａｒｅｙ， ｅｔ ａｌ．， ＮｅｗＹｏｒｋ， １９８３，  ｐｐ．６９−７７]に記述されている。
【０１１０】
次いで，反応性官能基を有する上記エポキシ化合物は，還流ＴＨＦ中でアンモニウムチオシアナート反応して，化学式２（ＩＩ）を有する対応するチラニル化合物を提供し，上記化学式２（ＩＩ）で，Ｚ’は，ヒドロキシル基，チオール基，アミノ基，またはカルボキシル基を含み，Ｔ１およびＴ２は，それぞれ独立してチラニル基を含み，Ｙ１およびＹ２は，それぞれ独立してヒドラゾン基であり，さらにＡｒは，芳香族基を含む。
【０１１１】
一方で，化学式２（ＩＩ）の一部の電荷輸送物質は，反応性官能基（例えば，ヒドロキシル基，チオール基，アミノ基，およびカルボキシル基）を有するビ−アリールアミン（例：３，３−ビカルバゾール）と，エポキシ基を含む有機ハライドとを反応させて，反応性官能基を有するビ−アリールアミンと，一つまたは二つのエポキシ基を有するビアリールアミンとを形成して製造されうる。次いで，反応性官能基を有するエポキシ化合物は，還流ＴＨＦ中でアンモニウムチオシアナートと反応して，化学式２（ＩＩ）を有する対応するチラニル化合物を提供し，上記化学式２（ＩＩ）で，Ｚ’は，ヒドロキシル基，チオール基，アミノ基，またはカルボキシル基を含み，Ｔ１は，チラニル基を含み，Ｙ１およびＹ２は，それぞれ独立して結合であり，さらにＡｒは，３，３−ビカルバゾール基のようなビ−アリールアミン基を含む。
【０１１２】
他方で，化学式２（ＩＩ）の一部の電荷輸送物質は，反応性官能基（例えば，ヒドロキシル基，チオール基，アミノ基，およびカルボキシル基）を有する芳香族アルデヒド（例えば，トリアリールアミンアルデヒドおよびフェノチアジンアルデヒド）と，（Ｎ−置換された）ヒドラジンとを反応させて，反応性官能基を有する対応する（Ｎ−置換された）ヒドラゾンを形成して製造されうる。次いで，反応性官能基を有する（Ｎ−置換された）ヒドラゾンを，エポキシ基を含む有機ハライドと反応させて，反応性官能基を有する対応するエポキシ化合物を形成する。次いで，反応性官能基を有するエポキシ化合物は，還流ＴＨＦ中でアンモニウムチオシアナートと反応して，化学式２（ＩＩ）を有する対応するチラニル化合物を提供し，上記化学式２（ＩＩ）で，Ｚ’は，ヒドロキシル基，チオール基，アミノ基，またはカルボキシル基を含み，Ｔ１は，チラニル基を含み，Ｙ１はヒドラゾン基であり，Ｔ２は，Ｈであり，Ｘ２およびＹ２は，それぞれ独立して結合であり，さらにＡｒは，芳香族基を含む。
【０１１３】
他方で，化学式２（ＩＩ）の一部の電荷輸送物質は，二つの反応性官能基を有する芳香族アルデヒドと，エポキシ基を含む有機ハライドとを，１：１のモル比で反応させて，エポキシ基および反応性官能基を有する対応する芳香族アルデヒドを形成して製造されうる。生成物は，カラムクロマトグラフィーおよび／または当業界に公知された他の精製技術によって，化合物の混合物から分離できる。
【０１１４】
次いで，エポキシ基および反応性官能基を有する芳香族アルデヒドは，（Ｎ，Ｎ−二置換された）ヒドラジンと反応して，反応性官能基を有する対応するエポキシ化合物を形成できる。次いで，反応性官能基を有するエポキシ化合物は，還流ＴＨＦ中でアンモニウムチオシアナートと反応して，化学式２（ＩＩ）を有する対応するチラニル化合物を提供し，上記化学式２（ＩＩ）で，Ｚ’は，ヒドロキシル基，チオール基，アミノ基，およびカルボキシル基を含み，Ｔ１は，チラニル基を含み，Ｙ２は，ヒドラゾン基であり，Ｔ２は，Ｈであり，Ｘ２は芳香族基を含み，Ｙ１は結合であり，さらに，Ａｒは，芳香族基を含む。
【０１１５】
化合物（１）の合成
予想される実施形態のように，化合物（１）の合成を下記に記述する。
【０１１６】
他の適切な単量体は，本明細書の予想される実施形態および上記の技術の両方に基づいて合成され，合成は，下記の６つの反応において，６段階で記述されている。
【化１８】
2005242365.tif 000019
【化１９】
2005242365.tif 000020
【化２０】
2005242365.tif 000021
【化２１】
2005242365.tif 000022
【化２２】
2005242365.tif 000023
【化２３】
2005242365.tif 000024
【０１１７】
段階（Ｉ）で，還流凝縮器および機械的撹拌器を備えた５００ｍｌの３口の丸底フラスコに，カルバゾール（８．１０ｇ，  ４８．５ｍＭ，  Ａｌｄｒｉｃｈ），４−ヨードアニソール（１２．４ｇ，  ５３．５ｍＭ，  Ａｌｄｒｉｃｈ），銅粉末（０．３８ｇ，  ６．０８ｍＭ，  Ａｌｄｒｉｃｈ），１８−クラウン−６−エーテル（４．２８ｇ，  １６．２ｍＭ，  Ａｌｄｒｉｃｈ），カーボネートカリウム（７．２４ｇ，  ５３．４ｍＭ），ο−ジクロロベンゼン１００ｍｌを加える。上記フラスコに，乾燥窒素をパージさせ，シリコンオイルバスにおいて１８０℃で２４時間加熱する。反応が完了した後，溶液を熱い状態で濾過して，不溶性固体を除去する。濾過液は，蒸発基中に濃縮されて，オイル性生成物が得られ，それを撹拌しつつエタノール２００ｍｌに加えて，沈殿物が得られ，それを再結晶して白色の生成物を得る。
【０１１８】
段階（ＩＩ）で，ＤＭＦを０℃のアイスバス中で冷却する。温度を５℃以下に維持しつつ，ＤＭＦに酸化塩化リンを徐々に添加する。段階（Ｉ）からの中間生成物を加え，混合物を１時間スチームバスで加熱した。固体生成物を分離して精製した。
【０１１９】
段階（ＩＩＩ）で，エチルアルコール中に，段階（ＩＩ）からの中間生成物を溶解する。過量のフェニルヒドラジンを加え，薄膜クロマトグラフィー（ＴＬＣ）で出発物質が消えるのを表すまで，上記混合物を還流させる。固体生成物を分離して精製する。
【０１２０】
段階（ＩＶ）で，還流凝縮器，温度計および機械的撹拌器を備えた２５０ｍｌの３口の丸底フラスコに，段階（ＩＩＩ）からの中間生成物およびエピクロロヒドリンを加える。反応混合物を３５℃〜４０℃で２４時間激しく撹拌する。粉末化した８５％の水酸化カリウムおよび無水硫化ナトリウムを，周期的に６回に分けて反応時間の間に添加し，各添加の前に反応混合物を一時的に２０℃〜２５℃に冷却する。反応の終了以後に，混合物を室温に冷却して濾過する。有機相をエチルアセテートで処理し，洗浄水が中性となるまで，蒸溜水で洗浄する。無水硫化マグネシウム上で乾燥し，活性炭で処理して濾過する。次いで，溶媒を除去する。残留物を，カラムクロマトグラフィーを利用して生成物を精製する。
【０１２１】
段階（Ｖ）で，０℃の塩化メチレン中に，段階（ＩＶ）からの中間生成物を溶解する。温度を０℃に維持しつつ，塩化メチレン中に三臭化ホウ素（１Ｍ）１００ｍｌを加える。上記混合物を，０℃で２４時間撹拌する。次いで，混合物を蒸溜水で洗浄する。洗浄された有機溶液を蒸発させて粗生性物を得る。体積比が，それぞれ８：１であるへプタンおよび塩化メチレンの混合物から，再結晶により粗生成物を精製する。
【０１２２】
段階（ＶＩ）で，還流凝縮器および磁気撹拌器を備えた１００ｍｌ，３口の丸底フラスコに，段階（Ｖ）からの中間生成物（４０．５mM），アンモニウムチオシアナート（１０ｇ， ０．１３モル， Ａｌｄｒｉｃｈから購入）およびＴＨＦ４０ｍｌを加える。上記混合物を２時間還流する。蒸発により溶媒を除去し，残留物に対して，溶出液として１：４の体積比でアセトンおよびヘキサンの混合物を使用する液体クロマトグラフィー（シリカゲルを使用し，グレード６２，６０−２００メッシュ，１５０Å，Ａｌｄｒｉｃｈから購入）を利用して精製した。生成物を含む溶媒部分を集めて，溶媒を蒸発させた。残留物をベンゼンで再結晶した。固体を濾過し，イソプロパノールで洗浄した。
【０１２３】
（Ｃ．電荷輸送組成物の製造）
一般的に，ポリマーを製造しようとする時，反応条件を選択して単量体単位を調節できる。温度，ｐＨ，溶媒および／または選択された時間で，選択された濃度で重合反応を終結させる一官能性アルコールのような化合物の存在のような反応条件を変化させて，重合の程度を調節できる。
【０１２４】
一部の実施形態で，最終ポリマー電荷輸送組成物の特性を調整するために，選択的な架橋剤が，重合反応の初期または特定の段階で加えられ得る。適当な架橋剤の非限定的な例は，無水１，８−ナフタレンジカルボン酸，無水イタコン酸，無水グルタル酸，無水シトラコン酸，無水フマル酸，無水フタル酸，無水イソフタル酸，無水テレフタル酸，無水マレイン酸のような無水環状酸を含む。
【０１２５】
当業界で知られているように，付加的な置換，置換体内の変化，および合成および使用の選択的な方法が，本発明の本開示の範囲および限度内で実施されうる。
【０１２６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２７】
本発明は，有機感光体に使用されるポリマー電荷輸送組成物に係り，上記組成物は，電荷発生物質によって発生した電荷キャリアを受容して，これを輸送する。したがって，本発明は，静電特性に優れている有機感光体用のポリマー電荷輸送組成物を提供して，電子写真法に利用できる。